(57)【要約】【課題】公知のメタロセン化合物と同等またはそれ以上の重合活性を持ち、さらに高分子量体を製造することが可能かつ、資源枯渇の問題が少なく、且つ低コストで調製が可能なオレフィン重合用のメタロセン化合物を提供すること。およびメタロセン化合物を含む触媒の存在下で重合する方法を提供すること。【解決手段】二つのシクロペンタジエニル配位子を含み、それぞれのシクロペンタジエニル基は置換されてもされていてもいなくてもよく、２つのシクロペンタジエニルが第１４族原子を含む共有結合架橋によって結合され、前記第１４族原子には二つのアリール基が結合し、当該アリール基の少なくとも１つは置換アリール基である第４族遷移金属化合物（遷移金属はチタンまたはジルコニウム）である。また、この化合物を含む触媒の存在下、エチレンおよびα―オレフィンから選ばれる１種以上のモノマーであり、モノマーの少なくとも１種がエチレンまたはプロピレンであるモノマーを重合することにより効率良くポリオレフィンを製造することが可能となる。【選択図】なし【特許請求の範囲】
【請求項１】
二つのシクロペンタジエニル配位子を含み、それぞれのシクロペンタジエニル基は置換されてもされていてもいなくてもよく、二つのシクロペンタジエニルが第１４族原子を含む共有結合架橋によって結合され、前記第１４族原子には２個のアリール基が結合し、当該アリール基の少なくとも１つは置換アリール基である第４族遷移金属化合物。
【請求項２】
第４族遷移金属がチタンまたはジルコニウムである請求項１に記載の第４族遷移金属化合物。
【請求項３】
前記遷移金属化合物が下記一般式（１）で表される、請求項１に記載の第４族遷移金属化合物。
【化１】
2004182715.tif 000011
（式中、Ｒ１、Ｒ２、Ｒ３、Ｒ４、Ｒ５、Ｒ６、Ｒ７、Ｒ８、Ｒ９、Ｒ１０、Ｒ１１、Ｒ１２は水素、炭化水素基、ケイ素含有基から選ばれ、それぞれ同一でも異なっていてもよく、Ｒ１からＲ１２までの隣接した置換基は互いに結合して環を形成してもよく、ＭはＴｉまたはＺｒであり、Ｙは第１４族原子であり、Ｑはハロゲン、炭化水素基、アニオン配位子または孤立電子対で配位可能な中性配位子から同一または異なる組合せで選んでもよく、ｊは１〜４の整数である。Ｒ１３は無置換または置換アリール基であり、Ｒ１４は置換アリール基である。Ｒ１３が置換アリール基の場合は、Ｒ１３とＲ１４が同一でも異なっていてもよい。）
【請求項４】
前記一般式（１）におけるＲ１４が、総炭素数１から２０の炭化水素基、ハロゲン原子、酸素含有基、窒素含有基から同一または異なる組合せで選ばれる、少なくとも１つ以上の置換基を有する置換アリール基であることを特徴とする、請求項３記載の第４族遷移金属化合物。
【請求項５】
前記一般式（１）におけるＲ１４が、メチル基、エチル基、ｎ−プロピル基、イソプロピル基、ｎ−ブチル基、ｓ−ブチル基、ｔ−ブチル基、トリフルオロメチル基から同一または異なる組合せで選ばれる、少なくとも１つ以上の置換基を有する置換アリール基であることを特徴とする、請求項３記載の第４族遷移金属化合物。
【請求項６】
前記一般式（１）におけるＲ１４が、メチル基、エチル基、ｎ−プロピル基、イソプロピル基、ｎ−ブチル基、ｓ−ブチル基、ｔ−ブチル基、トリフルオロメチル基から選ばれる置換基をパラ位またはメタ位に１つ有する置換アリール基であることを特徴とする、請求項３記載の第４族遷移金属化合物。
【請求項７】
前記一般式（１）におけるＲ１４が、ｍ−トリル基、ｐ−トリル基、ｍ−ｔ−ブチルフェニル基、ｐ−ｔ−ブチルフェニル基、ｍ−（トリフルオロメチル）フェニル基、ｐ−（トリフルオロメチル）フェニル基、ｍ，ｐ−ジメチルフェニル基、ｍ，ｍ’−ジメチルフェニル基、ｍ，ｍ’−ジ（トリフルオロメチル）フェニル基であることを特徴とする、請求項３記載の第４族遷移金属化合物。
【請求項８】
請求項３〜７のいずれか１項に記載の遷移金属化合物を含むオレフィン重合触媒。
【請求項９】
（Ａ）請求項３〜７のいずれか１項に記載の遷移金属化合物と、
（Ｂ）  （Ｂ−１）  有機金属化合物、
（Ｂ−２）  有機アルミニウムオキシ化合物、
（Ｂ−３）  メタロセン化合物（Ａ）と反応してイオン対を形成する化合物、
とから選ばれる少なくとも１種の化合物とからなるオレフィン重合触媒。
【請求項１０】
請求項８または９に記載のオレフィン重合触媒の存在下で、エチレンおよびα−オレフィンから選ばれる１種以上のモノマーを重合する方法であって、モノマーの少なくとも１種がエチレンまたはプロピレンであることを特徴とする、オレフィンの重合方法。
【請求項１１】
重合が懸濁液中、溶液中、または気相中で行われることを特徴とする請求項１０に記載のオレフィンの重合方法。
【請求項１２】
前記一般式（１）で表される遷移金属化合物が、担持された形態で用いられることを特徴とする請求項１０に記載のオレフィンの重合方法。
【発明の詳細な説明】
【０００１】
【発明が属する技術分野】
本発明は、特定の構造を有するオレフィン重合用の触媒または触媒成分として有用なメタロセン化合物、および該メタロセン化合物を含む触媒の存在下で、オレフィンを重合する方法に関する。
【０００２】
【従来の技術】
オレフィン重合用の均一系触媒としては、いわゆるメタロセン化合物がよく知られている。メタロセン化合物を用いてオレフィンを重合する方法、特にα−オレフィンを立体規則的に重合する方法は、Ｗ．  Ｋａｍｉｎｓｋｙらによってアイソタクテイック重合が報告（Ａｎｇｅｗ．  Ｃｈｅｍ．  Ｉｎｔ．  Ｅｄ．  Ｅｎｇｌ．，  ２４，  ５０７（１９８５））されて以来、多くの改良がなされているが重合活性の点から、あるいは立体規則性の視点から更なる改良が望まれている。例えば、特表２００２−５２８４６３号公報には、二つの配位子が第１４族原子を含む共有結合架橋によって結合され、前記第１４族原子上にヒドロカルビルシリル基で置換されたアリール基を置換基として有するオレフィン重合用ハフニウム化合物が報告されている。この方法によれば重合活性は改善されるものの、依然として金属当りの重合活性は非常に低く、また高価で希少金属であるハフニウムが用いられているという問題点がある。また、これまでの重合用化合物は高活性かつ高分子量重合体を得られるというものは存在しなかった。そこで、更なる重合活性向上が可能で、高分子量体を製造可能であり、なおかつハフニウムに比べて資源枯渇の問題が少なく、安価に入手できる遷移金属化合物の登場が産業界から切望されているのである。
【０００３】
【発明が解決しようとする課題】
本発明は、上記の課題を解決するために行なわれたものであり、すなわち公知のメタロセン化合物と同等またはそれ以上の重合活性を持ち、さらに、高分子量体を製造することが可能かつ、資源枯渇の問題が少なく、且つ低コストで調製が可能なオレフィン重合用の遷移金属化合物（以下の説明では、「メタロセン化合物」または「架橋メタロセン化合物」と呼ぶ場合がある。）を提供すること、および該メタロセン化合物を含む触媒の存在下で重合する方法を提供することを目的としている。
【０００４】
【課題を解決するための手段】
本発明の架橋メタロセン化合物は、２つのシクロペンタジエニル配位子を含み、それぞれのシクロペンタジエニル基は置換されてもされていてもいなくてもよく、２つのシクロペンタジエニルが第１４族原子を含む共有結合架橋によって結合され、前記第１４族原子には二つのアリール基が結合し、当該アリール基の少なくとも１つは置換アリール基である第４族遷移金属化合物である。また、この遷移金属化合物を含む触媒の存在下、エチレンおよびα―オレフィンから選ばれる１種以上のモノマーであり、モノマーの少なくとも１種がエチレンまたはプロピレンであるモノマーを重合することにより効率良くポリオレフィンを製造することが可能となる。
【０００５】
【発明の実施の形態】
従って、本発明の架橋メタロセン化合物は、化学構造上以下の特徴を同時に満たす化合物である。
１）二つのシクロペンタジエニル配位子を含み、それぞれのシクロペンタジエニル基は置換されてもされていてもいなくてもよい。
２）二つのシクロペンタジエニルが第１４族原子を含む共有結合架橋によって結合されている。
３）前記第１４族原子に２個のアリール（ａｒｙｌ）基が結合し、当該アリール基の少なくとも１つは置換アリール基である。
４）メタロセン化合物を構成する遷移金属が第４族遷移金属化合物である。
また、本発明に係るオレフィン重合触媒は上記の架橋メタロセン化合物を含むことを特徴としている。
さらに、本発明に係るポリオレフィンの重合方法は、モノマーにエチレンおよびα―オレフィンから選ばれる１種以上のモノマーを用い、且つモノマーの少なくとも１種がエチレンまたはプロピレンであり、その重合反応は上記記載のメタロセン化合物を含むオレフィン重合触媒の存在下で実施される。
【０００６】
以下、本発明の架橋メタロセン化合物の化学構造上の特徴である、置換されていてもいなくてもよいシクロペンタジエニル配位子、二つのアリール基が結合した第１４族原子含有の共有結合架橋、について順次説明した後に、これらの特徴を持つ好ましい架橋メタロセン化合物およびその例示、本発明の架橋メタロセン化合物の製造方法、そして最後に、本発明の架橋メタロセン化合物をオレフィン重合用触媒に供する際の好ましい形態について説明する。
【０００７】
置換されていてもいなくてもよい二つのシクロペンタジエニル配位子
本発明で定義されたシクロペンタジエニル基とは、シクロペンタジエニル基そのもの（以下、「単環シクロペンタジエニル基」と呼ぶ場合がある。）以外に、隣接する水素原子が縮合環を形成しているものも含み、具体的にはインデニル基やフルオレニル基も含む。これらの基の一つまたは一つ以上の複数個の水素原子は、置換されていてもいなくてもよく、置換されている場合の置換基としては、総炭素数１から２０の炭化水素基、ハロゲン原子、ケイ素含有基が挙げられる。複数個の水素原子が置換されている場合は、置換基は相互に同一でも異なっていてもよい。また、総炭素数１から２０の炭化水素基とは、炭素および水素のみから構成されるアルキル、アルケニル、アルキニル、アリール基以外に、これらの炭素に直結した水素原子の一部がハロゲン原子、酸素含有基、窒素含有基、ケイ素含有基で置換されたものや、隣接する任意の二つの水素原子が同時に置換されて脂環族あるいは芳香族環を形成しているものも含む。さらに、上記ケイ素含有基とは、例えば、シクロペンタジエニル基、インデニル基、フルオレニル基の環炭素がケイ素原子と直接共有結合している基のことを示し、具体的にはアルキルシリル基やアリールシリル基である。
本発明においては、置換されていてもいなくてもよい二つのシクロペンタジエニル配位子としては、一つが単環シクロペンタジエニル基であり、他の一つがフルオレニル基であることが好ましい。
【０００８】
二つのアリール基が結合した第１４族原子含有の共有結合架橋
二つのシクロペンタジエニル基を結ぶ、二つのアリール基が結合した第１４族原子含有の共有結合架橋とは、炭素、ケイ素、ゲルマニウム、およびスズからなる群より選ばれた少なくとも１種の元素を含む２価の共有結合架橋のことをいう。これらの結合架橋の主鎖部は、通常１４族原子が５個以下、好ましくは３個以下、特に好ましくは１個の原子から構成される。また、結合架橋を構成する主鎖部の同一または異なる原子上には二つのアリール置換基が存在し、これらの二つのアリール基の少なくても一つは芳香族環上に置換基をもつことが本発明では特に重要である。
より具体的に述べるならば、本発明の架橋メタロセン化合物の共有結合架橋部を構成する１４族原子含有の主鎖部としては、−ＣＨ２−、−ＣＨ（ＣＨ３）−、−Ｃ（ＣＨ３）２−、シクロヘキシリデン基、シクロヘキシレン基などの炭素原子数が２〜３０の飽和炭化水素基、−ＳｉＨ２−、−Ｓｉ（ＣＨ３）２−などのケイ素原子含有基；−ＳｎＨ２−、−Ｓｎ（ＣＨ３）２−などのスズ原子含有基から成る架橋部が挙げられる。この中で好ましい架橋部は前記のように、主鎖部を構成する１４族原子が一つであり、その１４族原子上に二つのアリール基を持つ、一般式（２）で表される構造のものである。
【０００９】
【化２】
2004182715.tif 000002
一般式（２）においてＹは１４族原子を示すが、１４族原子の中でも炭素またはケイ素が好ましく用いられる。ＣｐおよびＣｐ’は前記のシクロペンタジエニル基を示し、ＡｒおよびＡｒ’は、アリール基を示し、Ａｒ、Ａｒ’の少なくても一つは芳香核上に置換基を持つ。なお、本発明で定義する「アリール基」とはＹと結合する芳香核水素を除く全ての芳香核水素が置換されていない基を示す。アリール基としては、フェニル基、ナフチル基、アントラセニル基などを例示することができるがフェニル基が好ましい。置換基は全ての芳香核水素を置換していてもよいし、一つの芳香核水素のみの置換であってもよい。置換基としては、総炭素数１から２０の炭化水素基、ハロゲン原子、ケイ素含有基が挙げられる。総炭素数１から２０の炭化水素基とは、炭素および水素のみから構成されるアルキル、アルケニル、アルキニル、アリール基以外に、これらの炭素に直結した水素原子の一部がハロゲン原子、酸素含有基、窒素含有基、ケイ素含有基で置換されたものや、隣接する任意の二つの水素原子が脂環族を形成しているものも含む。
【００１０】
置換基としての総炭素数１から２０の炭化水素基としては、例えば、メチル基、エチル基、ｎ−プロピル基、アリル（ａｌｌｙｌ）基、ｎ−ブチル基、ｎ−ペンチル基、ｎ−ヘキシル基、ｎ−ヘプチル基、ｎ−オクチル基、ｎ−ノニル基、ｎ−デカニル基などの直鎖状炭化水素基；イソプロピル基、ｔ−ブチル基、アミル基、ｔ−アミル基、３−メチルペンチル基、１，１−ジエチルプロピル基、１，１−ジメチルブチル基、１−メチル−１−プロピルブチル基、１，１−プロピルブチル基、１，１−ジメチル−２−メチルプロピル基、メチル−１−イソプロピル−２−メチルプロピル基、１，２−ジメチルプロピル基、ネオペンチル基などの分岐状炭化水素基；シクロペンチル基、シクロヘキシル基、シクロヘプチル基、シクロオクチル基、ノルボルニル基、アダマンチル基、シクロプロピルメチル基、シクロヘキシルメチル基などの環状飽和炭化水素基；フェニル基、ナフチル基、ビフェニル基、フェナントリル基、アントラセニル基などの環状不飽和炭化水素基；テトラヒドロナフチル基、インダン基などの環状不飽和含有環状飽和炭化水素基；ベンジル基、クミル基などのアリール基の置換した飽和炭化水素基、メトキシ基、エトキシ基、フェノキシ基などの酸素原子含有炭化水素基、Ｎ−メチルアミノ基、Ｎ，Ｎ−ジメチルアミノ基、Ｎ−フェニルアミノ基などの窒素原子含有炭化水素基、トリフルオロメチル基、トリブロモメチル基、ペンタフルオロフェニル基などのハロゲン原子含有炭化水素基を挙げることができる。
置換基としてのハロゲン原子としては、フッ素原子、塩素原子、臭素原子、ヨウ素原子を挙げることができる。また、置換基としてのケイ素含有基としては、トリメチルシリル基、トリエチルシリル基などを挙げることができる。
これらの置換基を持つアリール基としては、炭素数１から１０のアルキル基が置換されたフェニル基やハロゲン原子含有炭化水素基が置換されたフェニル基が好ましく、この中でもトリル基、ｔ−ブチルフェニル基、トリフルオロメチルフェニル基、ジ（トリフルオロメチル）フェニル基、ジメチルフェニル基が特に好ましい。
【００１１】
好ましい架橋メタロセン化合物およびその例示
本発明の架橋メタロセン化合物のうち、好ましい態様は下記一般式（１）で表される構造を持つ遷移金属化合物である。
【００１２】
【化３】
2004182715.tif 000003
一般式（１）中、Ｒ１、Ｒ２、Ｒ３、Ｒ４、Ｒ５、Ｒ６、Ｒ７、Ｒ８、Ｒ９、Ｒ１０、Ｒ１１、Ｒ１２は水素、炭化水素基、ケイ素含有基から選ばれ、それぞれ同一でも異なっていてもよく、Ｒ１からＲ１２までの隣接した置換基は互いに結合して環を形成してもよく、Ｍはチタンまたはジルコニウムであり、Ｙは第１４族原子であり、Ｑはハロゲン、炭化水素基、アニオン配位子または孤立電子対で配位可能な中性配位子から同一または異なる組合せで選んでもよく、ｊは１〜４の整数である。Ｒ１３とＲ１４は同一でも異なっていてもよく、無置換または置換アリール基である。但し、Ｒ１３とＲ１４の少なくとも１つは置換アリール基である。
【００１３】
Ｒ１〜Ｒ１２、Ｙ、Ｍ、アリール基としてのＲ１３とＲ１４については既に詳説した通りである。式中、Ｑはハロゲン、炭化水素基、アニオン配位子または孤立電子対で配位可能な中性配位子から同一または異なる組合せで選ばれる。ｊは１〜４の整数であり、ｊが２以上の時は、Ｑは互いに同一でも異なっていてもよい。
ハロゲンの具体例としては、フッ素、塩素、臭素、ヨウ素であり、炭化水素基の具体例としては前記と同様のものが挙げられる。
アニオン配位子の具体例としては、メトキシ、ｔｅｒｔ−ブトキシ、フェノキシなどのアルコキシ基、アセテート、ベンゾエートなどのカルボキシレート基、メシレート、トシレートなどのスルホネート基が挙げられる。
孤立電子対で配位可能な中性配位子の具体例としては、トリメチルホスフィン、トリエチルホスフィン、トリフェニルホスフィン、ジフェニルメチルホスフィンなどの有機リン化合物、テトラヒドロフラン、ジエチルエーテル、ジオキサン、１，２−ジメトキシエタンなどのエーテル類が挙げられる。Ｑは、少なくても一つがハロゲンまたはアルキル基であることが好ましい。
【００１４】
このような化学構造式上の特徴を備えた本発明の化合物としては、ジ（ｐ−トリル）メチレン（シクロペンタジエニル）（フルオレニル）ジルコニウムジクロリド、ジ（ｐ−トリル）メチレン（シクロペンタジエニル）（２，７−ジｔｅｒｔ−ブチルフルオレニル）ジルコニウムジクロリド、ジ（ｐ−トリル）メチレン（シクロペンタジエニル）（２，７−ジメチルフルオレニル）ジルコニウムジクロリド、ジ（ｐ−トリル）メチレン（シクロペンタジエニル）（３，６−ジｔｅｒｔ−ブチルフルオレニル）ジルコニウムジクロリド、ジ（ｐ−  ｔｅｒｔ−ブチルフェニル）メチレン（シクロペンタジエニル）（フルオレニル）ジルコニウムジクロリド、ジ（ｐ−  ｔｅｒｔ−ブチルフェニル）メチレン（シクロペンタジエニル）（２，７−ジｔｅｒｔ−ブチルフルオレニル）ジルコニウムジクロリド、ジ（ｐ−  ｔｅｒｔ−ブチルフェニル）メチレン（シクロペンタジエニル）（２，７−ジメチルフルオレニル）ジルコニウムジクロリド、ジ（ｐ−  ｔｅｒｔ−ブチルフェニル）メチレン（シクロペンタジエニル）（３，６−ジｔｅｒｔ−ブチルフルオレニル）ジルコニウムジクロリド、ジ（ｐ−  ｎ−ブチルフェニル）メチレン（シクロペンタジエニル）（フルオレニル）ジルコニウムジクロリド、ジ（ｐ−ｎ−ブチルフェニル）メチレン（シクロペンタジエニル）（２，７−ジｔｅｒｔ−ブチルフルオレニル）ジルコニウムジクロリド、ジ（ｐ−  ｎ−ブチルフェニル）メチレン（シクロペンタジエニル）（２，７−ジメチルフルオレニル）ジルコニウムジクロリド、ジ（ｐ−  ｎ−ブチルフェニル）メチレン（シクロペンタジエニル）（３，６−ジｔｅｒｔ−ブチルフルオレニル）ジルコニウムジクロリド、ジ（ｍ−トリル）メチレン（シクロペンタジエニル）（フルオレニル）ジルコニウムジクロリド、ジ（ｍ−トリル）メチレン（シクロペンタジエニル）（２，７−ジｔｅｒｔ−ブチルフルオレニル）ジルコニウムジクロリド、ジ（ｍ−トリル）メチレン（シクロペンタジエニル）（２，７−ジメチルフルオレニル）ジルコニウムジクロリド、ジ（ｍ−トリル）メチレン（シクロペンタジエニル）（３，６−ジｔｅｒｔ−ブチルフルオレニル）ジルコニウムジクロリド、（ｐ−トリル）（フェニル）メチレン（シクロペンタジエニル）（フルオレニル）ジルコニウムジクロリド、ジ（ｐ−イソプロピルフェニル）メチレン（シクロペンタジエニル）（フルオレニル）ジルコニウムジクロリド、ジ（ｐ−ｔｅｒｔ−ブチルフェニル）メチレン（シクロペンタジエニル）（フルオレニル）ジルコニウムジクロリド、ジ（ｐ−トリル）メチレン（シクロペンタジエニル）（フルオレニル）ジルコニウムジメチル、ジ（ｐ−トリル）メチレン（シクロペンタジエニル）（オクタメチルオクタヒドロジベンゾフルオレニル）ジルコニウムジクロリド、  （ｐ−トリル）（フェニル）メチレン（シクロペンタジエニル）（シクロペンタジエニル）（オクタメチルオクタヒドロジベンゾフルオレニル）ジルコニウムジクロリド、ジ（ｐ−イソプロピルフェニル）メチレン（シクロペンタジエニル）（シクロペンタジエニル）（オクタメチルオクタヒドロジベンゾフルオレニル）ジルコニウムジクロリド、ジ（ｐ−ｔｅｒｔ−ブチルフェニル）��チレン（シクロペンタジエニル）（シクロペンタジエニル）（オクタメチルオクタヒドロジベンゾフルオレニル）ジルコニウムジクロリド、ジ（ｐ−トリル）メチレン（シクロペンタジエニル）（シクロペンタジエニル）（オクタメチルオクタヒドロジベンゾフルオレニル）ジルコニウムジメチル、（ｐ−トリル）（フェニル）メチレン（シクロペンタジエニル）（２，７−ジｔｅｒｔ−ブチルフルオレニル）ジルコニウムジクロリド、ジ（ｐ−イソプロピルフェニル）メチレン（シクロペンタジエニル）（２，７−ジｔｅｒｔ−ブチルフルオレニル）ジルコニウムジクロリド、ジ（ｐ−ｔｅｒｔ−ブチルフェニル）メチレン（シクロペンタジエニル）（２，７−ジｔｅｒｔ−ブチルフルオレニル）ジルコニウムジクロリド、ジ（ｐ−トリル）メチレン（シクロペンタジエニル）（２，７−ジｔｅｒｔ−ブチルフルオレニル）ジルコニウムジメチル、（ｐ−トリル）（フェニル）メチレン（シクロペンタジエニル）（３，６−ジｔｅｒｔ−ブチルフルオレニル）ジルコニウムジクロリド、ジ（ｐ−イソプロピルフェニル）メチレン（シクロペンタジエニル）（３，６−ジｔｅｒｔ−ブチルフルオレニル）ジルコニウムジクロリド、ジ（ｐ−ｔｅｒｔ−ブチルフェニル）メチレン（シクロペンタジエニル）（３，６−ジｔｅｒｔ−ブチルフルオレニル）ジルコニウムジクロリド、ジ（ｐ−トリル）メチレン（シクロペンタジエニル）（３，６−ジｔｅｒｔ−ブチルフルオレニル）ジルコニウムジメチル、（ｐ−ｔｅｒｔ−ブチルフェニル）（フェニル）メチレン（シクロペンタジエニル）（フルオレニル）ジルコニウムジクロリド、（ｐ−ｔｅｒｔ−ブチルフェニル）（フェニル）メチレン（シクロペンタジエニル）（２，７−ジｔｅｒｔ−ブチルフルオレニル）ジルコニウムジクロリド、（ｐ−ｔｅｒｔ−ブチルフェニル）（フェニル）メチレン（シクロペンタジエニル）（２，７−ジメチルフルオレニル）ジルコニウムジクロリド、（ｐ−ｔｅｒｔ−ブチルフェニル）（フェニル）メチレン（シクロペンタジエニル）（３，６−ジｔｅｒｔ−ブチルフルオレニル）ジルコニウムジクロリド、（ｐ−ｎ−エチルフェニル）（フェニル）メチレン（シクロペンタジエニル）（フルオレニル）ジルコニウムジクロリド、（ｐ−ｎ−エチルフェニル）（フェニル）メチレン（シクロペンタジエニル）（２，７−ジｔｅｒｔ−ブチルフルオレニル）ジルコニウムジクロリド、（ｐ−ｎ−エチルフェニル）（フェニル）メチレン（シクロペンタジエニル）（２，７−ジメチルフルオレニル）ジルコニウムジクロリド、（ｐ−ｎ−エチルフェニル）（フェニル）メチレン（シクロペンタジエニル）（３，６−ジｔｅｒｔ−ブチルフルオレニル）ジルコニウムジクロリド、（４−ビフェニル）（フェニル）メチレン（シクロペンタジエニル）（フルオレニル）ジルコニウムジクロリド、（４−ビフェニル）（フェニル）メチレン（シクロペンタジエニル）（２，７−ジｔｅｒｔ−ブチルフルオレニル）ジルコニウムジクロリド、（４−ビフェニル）（フェニル）メチレン（シクロペンタジエニル）（２，７−ジメチルフルオレニル）ジルコニウムジクロリド、（４−ビフェニル）（フェニル）メチレン（シクロペンタジエニル）（３，６−ジｔｅｒ��−ブチルフルオレニル）ジルコニウムジクロリド、ジ（４−ビフェニル）メチレン（シクロペンタジエニル）（フルオレニル）ジルコニウムジクロリド、ジ（４−ビフェニル）メチレン（シクロペンタジエニル）（２，７−ジｔｅｒｔ−ブチルフルオレニル）ジルコニウムジクロリド、ジ（４−ビフェニル）メチレン（シクロペンタジエニル）（２，７−ジメチルフルオレニル）ジルコニウムジクロリド、ジ（４−ビフェニル）メチレン（シクロペンタジエニル）（３，６−ジｔｅｒｔ−ブチルフルオレニル）ジルコニウムジクロリド、ジ（３，４−ジメチルフェニル）メチレン（シクロペンタジエニル）（フルオレニル）ジルコニウムジクロリド、ジ（３，４−ジメチルフェニル）メチレン（シクロペンタジエニル）（２，７−ジｔｅｒｔ−ブチルフルオレニル）ジルコニウムジクロリド、ジ（３，４−ジメチルフェニル）メチレン（シクロペンタジエニル）（２，７−ジメチルフルオレニル）ジルコニウムジクロリド、ジ（３，４−ジメチルフェニル）メチレン（シクロペンタジエニル）（３，６−ジｔｅｒｔ−ブチルフルオレニル）ジルコニウムジクロリド、ジ（３，５−ジメチルフェニル）メチレン（シクロペンタジエニル）（フルオレニル）ジルコニウムジクロリド、ジ（３，５−ジメチルフェニル）メチレン（シクロペンタジエニル）（２，７−ジｔｅｒｔ−ブチルフルオレニル）ジルコニウムジクロリド、ジ（３，５−ジメチルフェニル）メチレン（シクロペンタジエニル）（２，７−ジメチルフルオレニル）ジルコニウムジクロリド、ジ（３，５−ジメチルフェニル）メチレン（シクロペンタジエニル）（３，５−ジｔｅｒｔ−ブチルフルオレニル）ジルコニウムジクロリド、ジ（４−ネオペンチルフェニル）メチレン（シクロペンタジエニル）（フルオレニル）ジルコニウムジクロリド、ジ（４−ネオペンチルフェニル）メチレン（シクロペンタジエニル）（２，７−ジｔｅｒｔ−ブチルフルオレニル）ジルコニウムジクロリド、ジ（４−ネオペンチルフェニル）メチレン（シクロペンタジエニル）（２，７−ジメチルフルオレニル）ジルコニウムジクロリド、ジ（４−ネオペンチルフェニル）メチレン（シクロペンタジエニル）（３，６−ジｔｅｒｔ−ブチルフルオレニル）ジルコニウムジクロリド、ジ（４−シクロヘキシルフェニル）メチレン（シクロペンタジエニル）（フルオレニル）ジルコニウムジクロリド、ジ（４−シクロヘキシルフェニル）メチレン（シクロペンタジエニル）（２，７−ジｔｅｒｔ−ブチルフルオレニル）ジルコニウムジクロリド、ジ（４−シクロヘキシルフェニル）メチレン（シクロペンタジエニル）（２，７−ジメチルフルオレニル）ジルコニウムジクロリド、ジ（４−シクロヘキシルフェニル）メチレン（シクロペンタジエニル）（３，６−ジｔｅｒｔ−ブチルフルオレニル）ジルコニウムジクロリド、ジ（４−ｎ−ヘキシルフェニル）メチレン（シクロペンタジエニル）（フルオレニル）ジルコニウムジクロリド、ジ（４−ｎ−ヘキシルフェニル）メチレン（シクロペンタジエニル）（２，７−ジｔｅｒｔ−ブチルフルオレニル）ジルコニウムジクロリド、ジ（４−ｎ−ヘキシルフェニル）メチレン（シクロペンタジエニル）（２，７−ジメチルフルオレニル）ジルコニウ��ジクロリド、ジ（４−ｎ−ヘキシルフェニル）メチレン（シクロペンタジエニル）（３，６−ジｔｅｒｔ−ブチルフルオレニル）ジルコニウムジクロリド、ジ（テトラヒドロナフチル）メチレン（シクロペンタジエニル）（フルオレニル）ジルコニウムジクロリド、ジ（テトラヒドロナフチル）メチレン（シクロペンタジエニル）（２，７−ジｔｅｒｔ−ブチルフルオレニル）ジルコニウムジクロリド、ジ（テトラヒドロナフチル）メチレン（シクロペンタジエニル）（２，７−ジメチルフルオレニル）ジルコニウムジクロリド、ジ（テトラヒドロナフチル）メチレン（シクロペンタジエニル）（３，６−ジｔｅｒｔ−ブチルフルオレニル）ジルコニウムジクロリド、ジ（ナフチル）メチレン（シクロペンタジエニル）（フルオレニル）ジルコニウムジクロリド、ジ（ナフチル）メチレン（シクロペンタジエニル）（２，７−ジｔｅｒｔ−ブチルフルオレニル）ジルコニウムジクロリド、ジ（ナフチル）メチレン（シクロペンタジエニル）（２，７−ジメチルフルオレニル）ジルコニウムジクロリド、ジ（ナフチル）メチレン（シクロペンタジエニル）（３，６−ジｔｅｒｔ−ブチルフルオレニル）ジルコニウムジクロリド、ジ（４−ｔ−アミルフェニル）メチレン（シクロペンタジエニル）（フルオレニル）ジルコニウムジクロリド、ジ（４−ｔ−アミルフェニル）メチレン（シクロペンタジエニル）（２，７−ジｔｅｒｔ−ブチルフルオレニル）ジルコニウムジクロリド、ジ（４−ｔ−アミルフェニル）メチレン（シクロペンタジエニル）（２，７−ジメチルフルオレニル）ジルコニウムジクロリド、ジ（４−ｔ−アミルフェニル）メチレン（シクロペンタジエニル）（３，６−ジｔｅｒｔ−ブチルフルオレニル）ジルコニウムジクロリド、ジ［（４−ペンタフルオロフェニル）フェニル｝メチレン（シクロペンタジエニル）（フルオレニル）ジルコニウムジクロリド、ジ［（４−ペンタフルオロフェニル）フェニル｝メチレン（シクロペンタジエニル）（２，７−ジｔｅｒｔ−ブチルフルオレニル）ジルコニウムジクロリド、ジ［（４−ペンタフルオロフェニル）フェニル｝メチレン（シクロペンタジエニル）（３，６−ジｔｅｒｔ−ブチルフルオレニル）ジルコニウムジクロリド、ジ［（４−ペンタフルオロフェニル）フェニル｝メチレン（シクロペンタジエニル）（オクタメチルオクタヒドロジベンゾフルオレニル）ジルコニウムジクロリド、ジ（３，５−ジメチルフェニル）メチレン（シクロペンタジエニル）（オクタメチルオクタヒドロジベンゾフルオレニル）ジルコニウムジクロリド、  ジ（４−ネオペンチルフェニル）メチレン（シクロペンタジエニル）（オクタメチルオクタヒドロジベンゾフルオレニル）ジルコニウムジクロリド、ジ（４−シクロヘキシルフェニル）メチレン（シクロペンタジエニル）（フオクタメチルオクタヒドロジベンゾルオレニル）ジルコニウムジクロリド、ジ（４−ｎ−ヘキシルフェニル）メチレン（シクロペンタジエニル）（フオクタメチルオクタヒドロジベンゾ）ジルコニウムジクロリド、ジ（テトラヒドロナフチル）メチレン（シクロペンタジエニル）（オクタメチルオクタヒドロジベンゾフルオレニル）ジルコニウムジクロリド、ジ（ナフチル）メチレン（シクロペンタジエニル）（オクタメチルオクタヒドロジベンゾフルオレニル）ジルコニウムジクロリド、ジ（４−ｔ−アミルフェニル）メチレン（シクロペンタジエニル）（オクタメチルオクタヒドロジベンゾフルオレニル）ジルコニウムジクロリド等を例示することができる。ただし、本発明の架橋メタロセン化合物は、上記の例示化合物に何ら限定されるものではなく、請求項記載の要件を満たす全ての化合物を包含するものである。
【００１５】
架橋メタロセン化合物の製造方法
本発明の架橋メタロセン化合物は公知の方法によって製造可能であり、特に製造法が限定されるわけではない。公知の製造方法として例えば、本出願人によるＷＯ０１／２７１７４号公報が挙げられる。例えば、一般式（１）の化合物は次のステップによって製造可能である。
まず一般式（１）の前駆体化合物（３）は、製法［Ａ］または［Ｂ］のような方法で製造することができる。
【００１６】
【化４】
2004182715.tif 000004
【００１７】
【化５】
2004182715.tif 000005
（式中、Ｒ１〜Ｒ１４、Ｙは一般式（１）と同一であり、Ｌはアルカリ金属である。Ｚ１、Ｚ２はハロゲンまたはアニオン配位子であり、これらは同一でも、または異なる組合せでもよい。また、（４）、（９）、（３）はシクロペンタジエニル環における２重結合の位置のみが異なる異性体の存在を考えることができ、それらのうちの一種のみ例示してあるが、シクロペンタジエニル環における２重結合の位置のみが異なる他の異性体であっても良く、またはそれらの混合物であっても良い。）
【００１８】
上記製法［Ａ］〜［Ｂ］の反応に用いられるアルカリ金属としては、リチウム、ナトリウムまたはカリウムが挙げられ、アルカリ土類金属としてはマグネシウム、カルシウムが挙げられる。また、ハロゲンとしては、フッ素、塩素、臭素、ヨウ素が挙げられる。アニオン配位子の具体例としては、メトキシ、ｔｅｒｔ−ブトキシ、フェノキシ等のアルコキシ基、アセテート、ベンゾエート等のカルボキシレート基、メシレート、トシレート等のスルホネート基等が挙げられる。
次に、一般式（３）の前駆体化合物からメタロセン化合物を製造する例を以下に示すが、これは発明の範囲を制限するものではなく、公知のいかなる方法で製造されてもよい。
【００１９】
製法［Ａ］、［Ｂ］の反応で得られた一般式（３）の前駆体化合物は、有機溶媒中でアルカリ金属、水素化アルカリ金属または有機アルカリ金属と、反応温度が−８０℃〜２００℃の範囲で接触させることで、ジアルカリ金属塩とする。
上記反応で用いられる有機溶媒としては、ペンタン、ヘキサン、ヘプタン、シクロヘキサン、デカリン等の脂肪族炭化水素、またはベンゼン、トルエン、キシレン等の芳香族炭化水素、またはＴＨＦ、ジエチルエーテル、ジオキサン、１，２−ジメトキシエタン等のエーテル、またはジクロロメタン、クロロホルム等のハロゲン化炭化水素等が挙げられる。
また上記反応で用いられるアルカリ金属としては、リチウム、ナトリウム、カリウム等が挙げられ、水素化アルカリ金属としては、水素化ナトリウム、水素化カリウム等が挙げられ、有機アルカリ金属としては、メチルリチウム、ブチルリチウム、フェニルリチウム等が挙げられる。
次に上記の該ジアルカリ金属塩を、一般式（１３）
ＭＺｋ                …（１３）
（式中、Ｍは周期表第４族から選ばれた金属であり、Ｚはハロゲン、アニオン配位子または孤立電子対で配位可能な中性配位子から同一または異なる組合せで選んでもよく、ｋは３〜６の整数である。）
で表される化合物と、有機溶媒中で反応させることで、一般式（１）で表されるメタロセン化合物を合成することができる。
【００２０】
一般式（１３）で表される化合物の好ましい具体的として、三価または四価のチタニウムフッ化物、塩化物、臭化物及びヨウ化物、四価のジルコニウムフッ化物、塩化物、臭化物及びヨウ化物、四価のハフニウムフッ化物、塩化物、臭化物及びヨウ化物、またはこれらのＴＨＦ、ジエチルエーテル、ジオキサンまたは１，２−ジメトキシエタン等のエーテル類との錯体を挙げることができる。
また、用いられる有機溶媒としては前記と同様のものを挙げることができる。該ジアルカリ金属塩と一般式（１３）で表される化合物との反応は、好ましくは等モル反応で行い、前記の有機溶媒中で、反応温度が−８０℃〜２００℃の範囲で行うことができる。
【００２１】
反応で得られたメタロセン化合物は、抽出、再結晶、昇華等の方法により、単離・精製を行うことができる。また、このような方法で得られる本発明の架橋メタロセン化合物は、プロトン核磁気共鳴スペクトル、１３Ｃ核磁気共鳴スペクトル、質量分析、および元素分析などの分析手法を用いることによって同定される。
【００２２】
架橋メタロセン化合物をオレフィン重合用触媒に供する際の好ましい態様
次に本発明の架橋メタロセン化合物を、オレフィン重合触媒として用いる場合の好ましい態様について説明する。
本発明の架橋メタロセン化合物をオレフィン重合触媒として用いる場合、触媒成分は、
（Ａ）前記の架橋メタロセン化合物
（Ｂ）（Ｂ−１）  有機金属化合物、（Ｂ−２）  有機オキシアルミニウム化合物、および（Ｂ−３）架橋メタロセン化合物（Ａ）と反応してイオン対を形成する化合物、から選  ばれる少なくても１種の化合物、さらに必要に応じて、
（Ｃ）粒子状担体
から構成される。
以下、各成分について具体的に説明する。
【００２３】
（Ｂ−１）有機金属化合物
本発明で用いられる（Ｂ−１）  有機金属化合物として、具体的には下記のような周期律表第１、２族および第１２、１３族の有機金属化合物が用いられる。
（Ｂ−１ａ）  一般式  ＲａｍＡｌ（ＯＲｂ）ｎ  Ｈｐ  Ｘｑ    …（１４）
（式中、Ｒａ  およびＲｂ  は、互いに同一でも異なっていてもよく、炭素原子数が１〜１５、好ましくは１〜４の炭化水素基を示し、Ｘはハロゲン原子を示し、ｍは０＜ｍ≦３、ｎは０≦ｎ＜３、ｐは０≦ｐ＜３、ｑは０≦ｑ＜３の数であり、かつｍ＋ｎ＋ｐ＋ｑ＝３である。）で表される有機アルミニウム化合物。このような化合物の具体例として、トリメチルアルミニウム、トリエチルアルミニウム、トリイソブチルアルミニウム、ジイソブチルアルミニウムハイドライドを例示することができる。
【００２４】
（Ｂ−１ｂ）  一般式  Ｍ２  ＡｌＲａ４    …（１５）
（式中、Ｍ２  はＬｉ、ＮａまたはＫを示し、Ｒａ  は炭素原子数が１〜１５、好ましくは１〜４の炭化水素基を示す。）で表される周期律表第１族金属とアルミニウムとの錯アルキル化物。このような化合物としては、ＬｉＡｌ（Ｃ２Ｈ５）４、ＬｉＡｌ（Ｃ７Ｈ１５）４  などを例示することができる。
（Ｂ−１ｃ）  一般式  Ｒａ  Ｒｂ  Ｍ３    …（１６）
（式中、Ｒａ  およびＲｂ  は、互いに同一でも異なっていてもよく、炭素原子数が１〜１５、好ましくは１〜４の炭化水素基を示し、Ｍ３  はＭｇ、ＺｎまたはＣｄである。）で表される周期律表第２族または第１２族金属のジアルキル化合物。
上記の有機金属化合物（Ｂ−１）のなかでは、有機アルミニウム化合物が好ましい。また、このような有機金属化合物（Ｂ−１）は、１種単独で用いてもよいし２種以上組み合わせて用いてもよい。
【００２５】
（Ｂ−２）有機アルミニウムオキシ化合物
本発明で用いられる（Ｂ−２）  有機アルミニウムオキシ化合物は、従来公知のアルミノキサンであってもよい。具体的には、下記一般式（１７）
【００２６】
【化６】
2004182715.tif 000006
および／または下記一般式（１８）
【００２７】
【化７】
2004182715.tif 000007
（ここで、Ｒは炭素数１〜１０の炭化水素基、ｎは２以上の整数を示す。）で代表される化合物を挙げることができ、特にＲがメチル基であるメチルアルミノキサンでｎが３以上、好ましくは１０以上のものが利用される。これらアルミノキサン類に若干の有機アルミニウム化合物が混入していても差し支えない。また特開平２−７８６８７号公報に例示されているようなベンゼン不溶性の有機アルミニウムオキシ化合物であってもよい。特開平２−１６７３０５号公報に記載されている有機アルミニウムオキシ化合物、特開平２−２４７０１号公報、特開平３−１０３４０７号公報に記載されている二種類以上のアルキル基を有するアルミノキサンなども好適に利用できる。
【００２８】
従来公知のアルミノキサンは、たとえば下記のような方法によって製造することができ、通常、炭化水素溶媒の溶液として得られる。
（１）吸着水を含有する化合物または結晶水を含有する塩類、たとえば塩化マグネシウム水和物、硫酸銅水和物、硫酸アルミニウム水和物、硫酸ニッケル水和物、塩化第１セリウム水和物などの炭化水素媒体懸濁液に、トリアルキルアルミニウムなどの有機アルミニウム化合物を添加して、吸着水または結晶水と有機アルミニウム化合物とを反応
させる方法。
（２）ベンゼン、トルエン、エチルエーテル、テトラヒドロフランなどの媒体中で、トリアルキルアルミニウムなどの有機アルミニウム化合物に直接水、氷または水蒸気を作用させる方法。
（３）デカン、ベンゼン、トルエンなどの媒体中でトリアルキルアルミニウムなどの有機アルミニウム化合物に、ジメチルスズオキシド、ジブチルスズオキシドなどの有機スズ酸化物を反応させる方法。
【００２９】
なお該アルミノキサンは、少量の有機金属成分を含有してもよい。また回収された上記のアルミノキサンの溶液から溶媒または未反応有機アルミニウム化合物を蒸留して除去した後、溶媒に再溶解またはアルミノキサンの貧溶媒に懸濁させてもよい。
アルミノキサンを調製する際に用いられる有機アルミニウム化合物として具体的には、前記（Ｂ−１ａ）に属する有機アルミニウム化合物として例示したものと同様の有機アルミニウム化合物を挙げることができる。
これらのうち、トリアルキルアルミニウム、トリシクロアルキルアルミニウムが好ましく、トリメチルアルミニウムが特に好ましい。
上記のような有機アルミニウム化合物は、１種単独でまたは２種以上組み合せて用いられる。
【００３０】
また本発明で用いられるベンゼン不溶性の有機アルミニウムオキシ化合物は、６０℃のベンゼンに溶解するＡｌ成分がＡｌ原子換算で通常１０％以下、好ましくは５％以下、特に好ましくは２％以下であるもの、すなわち、ベンゼンに対して不溶性または難溶性であるものが好ましい。これらの有機アルミニウムオキシ化合物（Ｂ−２）は、１種単独でまたは２種以上組み合せて用いられる。
【００３１】
（Ｂ−３）  遷移金属化合物と反応してイオン対を形成する化合物
本発明の架橋メタロセン化合物（Ａ）と反応してイオン対を形成する化合物（Ｂ−３）  （以下、「イオン化イオン性化合物」という。）としては、特開平１−５０１９５０号公報、特開平１−５０２０３６号公報、特開平３−１７９００５号公報、特開平３−１７９００６号公報、特開平３−２０７７０３号公報、特開平３−２０７７０４号公報、ＵＳＰ５３２１１０６号などに記載されたルイス酸、イオン性化合物、ボラン化合物およびカルボラン化合物などを挙げることができる。さらに、ヘテロポリ化合物およびイソポリ化合物も挙げることができる。このようなイオン化イオン性化合物（Ｂ−３）は、１種単独でまたは２種以上組み合せて用いられる。
本発明の架橋メタロセン化合物をオレフィン重合触媒として使用する場合、助触媒成分としてのメチルアルミノキサンなどの有機アルミニウムオキシ化合物（Ｂ−２）とを併用すると、オレフィン化合物に対して特に高い重合活性を示す。
【００３２】
また、本発明に係るオレフィン重合用触媒は、上記遷移金属化合物（Ａ）、（Ｂ−１）  有機金属化合物、（Ｂ−２）  有機アルミニウムオキシ化合物、および（Ｂ−３）  イオン化イオン性化合物から選ばれる少なくとも１種の化合物（Ｂ）とともに、必要に応じて担体（Ｃ）を用いることもできる。
【００３３】
（Ｃ）担体
本発明で用いられる（Ｃ）担体は、無機または有機の化合物であって、顆粒状ないしは微粒子状の固体である。このうち無機化合物としては、多孔質酸化物、無機塩化物、粘土、粘土鉱物またはイオン交換性層状化合物が好ましい。
【００３４】
多孔質酸化物として、具体的にはＳｉＯ２、Ａｌ２Ｏ３、ＭｇＯ、ＺｒＯ、ＴｉＯ２、Ｂ２Ｏ３、ＣａＯ、ＺｎＯ、ＢａＯ、ＴｈＯ２など、またはこれらを含む複合物または混合物を使用、例えば天然または合成ゼオライト、ＳｉＯ２−ＭｇＯ、ＳｉＯ２−Ａｌ２Ｏ３、ＳｉＯ２−ＴｉＯ２  、ＳｉＯ２−Ｖ２Ｏ５  、ＳｉＯ２−Ｃｒ２Ｏ３、ＳｉＯ２−ＴｉＯ２−ＭｇＯなどを使用することができる。これらのうち、ＳｉＯ２および／またはＡｌ２Ｏ３を主成分とするものが好ましい。このような多孔質酸化物は、種類および製法によりその性状は異なるが、本発明に好ましく用いられる担体は、粒径が０．５〜３００μｍ、好ましくは０．８〜２００μｍであって、比表面積が５０〜１０００ｍ２／ｇ、好ましくは１００〜７００ｍ２／ｇの範囲にあり、細孔容積が０．３〜３．０ｃｍ３／ｇの範囲にあることが望ましい。このような担体は、必要に応じて１００〜１０００℃、好ましくは１５０〜７００℃で焼成して使用される。
【００３５】
無機塩化物としては、ＭｇＣｌ２、ＭｇＢｒ２、ＭｎＣｌ２、ＭｎＢｒ２等が用いられる。無機塩化物は、そのまま用いてもよいし、ボールミル、振動ミルにより粉砕した後に用いてもよい。また、アルコールなどの溶媒に無機塩化物を溶解させた後、析出剤によって微粒子状に析出させたものを用いることもできる。
【００３６】
本発明で用いられる粘土は、通常粘土鉱物を主成分として構成される。また、本発明で用いられるイオン交換性層状化合物は、イオン結合などによって構成される面が互いに弱い結合力で平行に積み重なった結晶構造を有する化合物であり、含有するイオンが交換可能なものである。大部分の粘土鉱物はイオン交換性層状化合物である。また、これらの粘土、粘土鉱物、イオン交換性層状化合物としては、天然産のものに限らず、人工合成物を使用することもできる。また、粘土、粘土鉱物またはイオン交換性層状化合物として、粘土、粘土鉱物、また、六方細密パッキング型、アンチモン型、ＣｄＣｌ２型、ＣｄＩ２型などの層状の結晶構造を有するイオン結晶性化合物などを例示することができる。このような粘土、粘土鉱物としては、カオリン、ベントナイト、木節粘土、ガイロメ粘土、アロフェン、ヒシンゲル石、パイロフィライト、ウンモ群、モンモリロナイト群、バーミキュライト、リョクデイ石群、パリゴルスカイト、カオリナイト、ナクライト、ディッカイト、ハロイサイトなどが挙げられ、イオン交換性層状化合物としては、α−Ｚｒ（ＨＡｓＯ４）２・Ｈ２Ｏ、α−Ｚｒ（ＨＰＯ４）２、α−Ｚｒ（ＫＰＯ４）２・３Ｈ２Ｏ、α−Ｔｉ（ＨＰＯ４）２、α−Ｔｉ（ＨＡｓＯ４）２・Ｈ２Ｏ、α−Ｓｎ（ＨＰＯ４）２・Ｈ２Ｏ、γ−Ｚｒ（ＨＰＯ４）２、γ−Ｔｉ（ＨＰＯ４）２、γ−Ｔｉ（ＮＨ４ＰＯ４）２・Ｈ２Ｏなどの多価金属の結晶性酸性塩などが挙げられる。本発明で用いられる粘土、粘土鉱物には、化学処理を施すことも好ましい。化学処理としては、表面に付着している不純物を除去する表面処理、粘土の結晶構造に影響を与える処理など、何れも使用できる。化学処理として具体的には、酸処理、アルカリ処理、塩類処理、有機物処理などが挙げられる。
【００３７】
本発明で用いられるイオン交換性層状化合物は、イオン交換性を利用し、層間の交換性イオンを別の大きな嵩高いイオンと交換することにより、層間が拡大した状態の層状化合物であってもよい。このような嵩高いイオンは、層状構造を支える支柱的な役割を担っており、通常、ピラーと呼ばれる。また、このように層状化合物の層間に別の物質を導入することをインターカレーションという。インターカレーションするゲスト化合物としては、ＴｉＣｌ４、ＺｒＣｌ４などの陽イオン性無機化合物、Ｔｉ（ＯＲ）４、Ｚｒ（ＯＲ）４、ＰＯ（ＯＲ）３、Ｂ（ＯＲ）３などの金属アルコキシド（Ｒは炭化水素基など）、［Ａｌ１３Ｏ４（ＯＨ）２４］７＋、［Ｚｒ４（ＯＨ）１４］２＋、［Ｆｅ３Ｏ（ＯＣＯＣＨ３）６］＋などの金属水酸化物イオンなどが挙げられる。これらの化合物は単独でまたは２種以上組み合わせて用いられる。また、これらの化合物をインターカレーションする際に、Ｓｉ（ＯＲ）４、Ａｌ（ＯＲ）３、Ｇｅ（ＯＲ）４などの金属アルコキシド（Ｒは炭化水素基など）などを加水分解して得た重合物、ＳｉＯ２などのコロイド状無機化合物などを共存させることもできる。また、ピラーとしては、上記金属水酸化物イオンを層間にインターカレーションした後に加熱脱水することにより生成する酸化物などが挙げられる。これらのうち、好ましいものは粘土または粘土鉱物であり、特に好ましいものはモンモリロナイト、バーミキュライト、ペクトライト、テニオライトおよび合成雲母である。
【００３８】
有機化合物としては、粒径が０．５〜３００μｍの範囲にある顆粒状ないしは微粒子状固体を挙げることができる。具体的には、エチレン、プロピレン、１−ブテン、４−メチル−１−ペンテンなどの炭素原子数が２〜１４のα−オレフィンを主成分として生成される（共）重合体またはビニルシクロヘキサン、スチレンを主成分として生成される（共）重合体、およびそれらの変成体を例示することができる。
【００３９】
本発明に係るオレフィン重合用触媒は、本発明の架橋メタロセン化合物（Ａ）、（Ｂ−１）  有機金属化合物、（Ｂ−２）  有機アルミニウムオキシ化合物、および（Ｂ−３）  イオン化イオン性化合物から選ばれる少なくとも１種の化合物（Ｂ）、必要に応じて担体（Ｃ）と共に、必要に応じて後述するような特定の有機化合物成分（Ｄ）を含むこともできる。
【００４０】
（Ｄ）有機化合物成分
本発明において、（Ｄ）有機化合物成分は、必要に応じて、重合性能および生成ポリマーの物性を向上させる目的で使用される。このような有機化合物としては、アルコール類、フェノール性化合物、カルボン酸、リン化合物およびスルホン酸塩等が挙げられるが、この限りではない。
【００４１】
重合の際には、各成分の使用法、添加順序は任意に選ばれるが、以下のような方法が例示される。
（１）  成分（Ａ）を単独で重合器に添加する方法。
（２）  成分（Ａ）をおよび成分（Ｂ）を任意の順序で重合器に添加する方法。
（３）  成分（Ａ）を担体（Ｃ）に担持した触媒成分、成分（Ｂ）を任意の順序で重合器に添加する方法。
（４）  成分（Ｂ）を担体（Ｃ）に担持した触媒成分、成分（Ａ）を任意の順序で重合器に添加する方法。
（５）  成分（Ａ）と成分（Ｂ）とを担体（Ｃ）に担持した触媒成分を重合器に添加する方法。
【００４２】
上記（２）  〜（５）  の各方法においては、各触媒成分の少なくとも２つ以上は予め接触されていてもよい。
成分（Ｂ）が担持されている上記（４）、（５）の各方法においては、必要に応じて担持されていない成分（Ｂ）を、任意の順序で添加してもよい。この場合成分（Ｂ）は、同一でも異なっていてもよい。
また、上記の成分（Ｃ）に成分（Ａ）が担持された固体触媒成分、成分（Ｃ）に成分（Ａ）および成分（Ｂ）が担持された固体触媒成分は、オレフィンが予備重合されていてもよく、予備重合された固体触媒成分上に、さらに、触媒成分が担持されていてもよい。
【００４３】
本発明に係るオレフィンの重合方法では、上記のようなオレフィン重合用触媒の存在下に、オレフィンを重合または共重合することによりオレフィン重合体を得る。
本発明では、重合は溶液重合、懸濁重合などの液相重合法または気相重合法のいずれにおいても実施できる。液相重合法において用いられる不活性炭化水素媒体として具体的には、プロパン、ブタン、ペンタン、ヘキサン、ヘプタン、オクタン、デカン、ドデカン、灯油などの脂肪族炭化水素；シクロペンタン、シクロヘキサン、メチルシクロペンタンなどの脂環族炭化水素；ベンゼン、トルエン、キシレンなどの芳香族炭化水素；エチレンクロリド、クロルベンゼン、ジクロロメタンなどのハロゲン化炭化水素またはこれらの混合物などを挙げることができ、オレフィン自身を溶媒として用いることもできる。
【００４４】
上記のようなオレフィン重合用触媒を用いて、オレフィンの重合を行うに際して、成分（Ａ）は、反応容積１リットル当り、通常１０−８〜１０−２モル、好ましくは１０−７〜１０−３モルになるような量で用いられる。
成分（Ｂ−１）は、成分（Ｂ−１）と、成分（Ａ）中の全遷移金属原子（Ｍ）とのモル比〔（Ｂ−１）／Ｍ〕が通常０．０１〜５０００、好ましくは０．０５〜２０００となるような量で用いられる。成分（Ｂ−２）は、成分（Ｂ−２）中のアルミニウム原子と、成分（Ａ）中の全遷移金属（Ｍ）とのモル比〔（Ｂ−２）／Ｍ〕が、通常１０〜５０００、好ましくは２０〜２０００となるような量で用いられる。成分（Ｂ−３）は、成分（Ｂ−３）と、成分（Ａ）中の遷移金属原子（Ｍ）とのモル比〔（Ｂ−３）／Ｍ〕が、通常１〜１０、好ましくは１〜５となるような量で用いられる。
【００４５】
成分（Ｄ）は、成分（Ｂ）が成分（Ｂ−１）の場合には、モル比〔（Ｄ）／（Ｂ−１）〕が通常０．０１〜１０、好ましくは０．１〜５となるような量で、成分（Ｂ）が成分（Ｂ−２）の場合には、モル比〔（Ｄ）／（Ｂ−２）〕が通常０．０１〜２、好ましくは０．００５〜１となるような量で、成分（Ｂ）が成分（Ｂ−３）の場合は、モル比（Ｄ）／（Ｂ−３）〕が通常０．０１〜１０、好ましくは０．１〜５となるような量で用いられる。
【００４６】
また、このようなオレフィン重合触媒を用いたオレフィンの重合温度は、通常−５０〜＋２００℃、好ましくは０〜１７０℃の範囲である。重合圧力は、通常常圧〜１０Ｍｐａゲージ圧、好ましくは常圧〜５Ｍｐａゲージ圧の条件下であり、重合反応は、回分式、半連続式、連続式のいずれの方法においても行うことができる。さらに重合を反応条件の異なる２段以上に分けて行うことも可能である。得られるオレフィン重合体の分子量は、重合系に水素を存在させるか、または重合温度を変化させることによっても調節することができる。さらに、使用する成分（Ｂ）の量により調節することもできる。水素を添加する場合、その量はオレフィン１ｋｇあたり０．００１〜１００ＮＬ程度が適当である。
【００４７】
また、重合を円滑に進行させる目的で、非イオン系界面活性剤、帯電防止剤、アンチファウリング剤などを併用しても良い。
【００４８】
モノマー本発明において、重合反応に供給されるオレフィンは、エチレンおよびα−オレフィンから選ばれる１種以上のモノマーであり、モノマーの少なくとも１種がエチレンまたはプロピレンである。α−オレフィンとしては、炭素原子数が３〜２０、好ましくは３〜１０の直鎖状または分岐状のα−オレフィン、たとえばプロピレン、１−ブテン、２−ブテン、１−ペンテン、３−メチル−１−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、１−エイコセなどである。また本発明の重合方法においては、炭素原子数が３〜３０、好ましくは３〜２０の環状オレフィン、たとえばシクロペンテン、シクロヘプテン、ノルボルネン、５−メチル−２−ノルボルネン、テトラシクロドデセン、２−メチル１，４，５，８−ジメタノ−１，２，３，４，４ａ，５，８，８ａ−オクタヒドロナフタレン；極性モノマー、たとえば、アクリル酸、メタクリル酸、フマル酸、無水マレイン酸、イタコン酸、無水イタコン酸、ビシクロ（２，２，１）−５−ヘプテン−２，３−ジカルボン酸無水物などのα，β−不飽和カルボン酸、およびこれらのナトリウム塩、カリウム塩、リチウム塩、亜鉛塩、マグネシウム塩、カルシウム塩などの金属塩；アクリル酸メチル、アクリル酸エチル、アクリル酸ｎ−プロピル、アクリル酸イソプロピル、アクリル酸ｎ−ブチル、アクリル酸イソブチル、アクリル酸  ｔｅｒｔ−ブチル、アクリル酸２−エチルヘキシル、メタクリル酸メチル、メタクリル酸エチル、メタクリル酸ｎ−プロピル、メタクリル酸イソプロピル、メタクリル酸ｎ−ブチル、メタクリル酸イソブチルなどのα，β−不飽和カルボン酸エステル；酢酸ビニル、プロピオン酸ビニル、カプロン酸ビニル、カプリン酸ビニル、ラウリン酸ビニル、ステアリン酸ビニル、トリフルオロ酢酸ビニルなどのビニルエステル類；アクリル酸グリシジル、メタクリル酸グリシジル、イタコン酸モノグリシジルエステルなどの不飽和グリシジルなどを挙げることができる。また、ビニルシクロヘキサン、ジエンまたはポリエン；芳香族ビニル化合物、例えばスチレン、ｏ−メチルスチレン、ｍ−メチルスチレン、ｐ−メチルスチレン、ｏ，ｐ−ジメチルスチレン、ｏ−エチルスチレン、ｍ−エチルスチレン、ｐ−エチルスチレンなどのモノもしくはポリアルキルスチレン；メトキシスチレン、エトキシスチレン、ビニル安息香酸、ビニル安息香酸メチル、ビニルベンジルアセテート、ヒドロキシスチレン、ｏ−クロロスチレン、ｐ−クロロスチレン、ジビニルベンゼンなどの官能基含有スチレン誘導体；および３−  フェニルプロピレン、４−フェニルプロピレン、α−  メチルスチレンなどを反応系に共存させて重合を進めることもできる。
【００４９】
本発明の重合方法においては、モノマーの少なくとも１種がエチレンまたはプロピレンである。モノマーが二種以上である場合には、エチレン、プロピレンまたはエチレン＋プロピレンが全体モノマー量の５０モル％以上であることが好ましい。
【００５０】
次に、本発明の遷移金属化合物を含む触媒の存在下、オレフィンの重合によって得られる重合体の物性・性状を測定する方法について述べる。
【００５１】
〔重量平均分子量（Ｍｗ）、数平均分子量（Ｍｎ）〕
ウォーターズ社製ＧＰＣ−１５０Ｃを用い、以下のようにして測定した。分離カラムは、ＴＳＫｇｅｌ  ＧＭＨ６−ＨＴ及びＴＳＫｇｅｌ  ＧＭＨ６−ＨＴＬであり、カラムサイズはそれぞれ内径７．５ｍｍ、長さ６００ｍｍであり、カラム温度は１４０℃とし、移動相にはｏ−ジクロロベンゼン（和光純薬工業）および酸化防止剤としてＢＨＴ（武田薬品）０．０２５重量％を用い、１．０ｍｌ／分で移動させ、試料濃度は０．１重量％とし、試料注入量は５００マイクロリットルとし、検出器として示差屈折計を用いた。標準ポリスチレンは、分子量がＭｗ＜１０００およびＭｗ＞４×１０６  については東ソー社製を用い、１０００≦Ｍｗ≦４×１０６  についてはプレッシャーケミカル社製を用いた。
〔極限粘度（［η］）〕
デカリン溶媒を用いて、１３５℃で測定した値である。すなわち造粒ペレット約２０ｍｇをデカリン１５ｍｌに溶解し、１３５℃のオイルバス中で比粘度ηｓｐを測定する。このデカリン溶液にデカリン溶媒を５ｍｌ追加して希釈後、同様にして比粘度ηｓｐを測定する。この希釈操作をさらに２回繰り返し、濃度（Ｃ）を０に外挿した時のηｓｐ／Ｃの値を極限粘度として求める。
［η］＝ｌｉｍ（ηｓｐ／Ｃ）  （Ｃ→０）
〔メルトフローレート（ＭＦＲ２１．６）〕
ＡＳＴＭ  Ｄ−１２３８の標準法により、１９０℃、２１．６ｋｇ荷重下で測定された数値である。
〔密度〕
１９０℃に設定した神藤金属工業社製油圧式熱プレス機を用い、１００ｋｇ／ｃｍ２の圧力で０．５ｍｍ厚のシートを成形し（スペーサー形状：２４０×２４０×０．５ｍｍ厚の板に４５×４５×０．５ｍｍ、９個取り）、２０℃に設定した別の神藤金属工業社製油圧式熱プレス機を用い、１００ｋｇ／ｃｍ２の圧力で圧縮することで冷却して測定用試料を作成した。熱板は５ｍｍ厚のＳＵＳ板を用いた。このプレスシートを１２０℃で１時間熱処理し、１時間かけて直線的に室温まで徐冷したのち、密度勾配管で測定した。
【００５２】
【実施例】
以下、実施例に基づいて本発明をさらに具体的に説明するが、本発明はこれら実施例に限定されるものではない。
合成例で得られた化合物の構造は、２７０ＭＨｚ  １Ｈ−ＮＭＲ（日本電子ＧＳＨ−２７０）、ＦＤ−質量分析（日本電子ＳＸ−１０２Ａ）等を用いて決定した。
【００５３】
〔合成例１〕
ジ（ｐ−トリル）メチレン（シクロペンタジエニル）（２，７−ジ−ｔｅｒｔ−ブチルフルオレニル）ジルコニウムジクロリドの合成
（ｉ）６，６−ジ−ｐ−トリルフルベンの合成
磁気攪拌子および三方コックを備えた２００  ｍｌ二口フラスコを充分に窒素置換した後、４，４’−ジメチルベンゾフェノン６．７２  ｇ（３１．９  ｍｍｏｌ）を入れ、テトラヒドロフラン３０  ｍｌを加えて無色透明の溶液とした。氷水浴で冷やしながら、２．０  ｍｏｌ／ｌのシクロペンタジエニルナトリウム／テトラヒドロフラン溶液１９  ｍｌ（３８  ｍｍｏｌ）を徐々に加えた後、窒素雰囲気下室温で６日間攪拌して黒橙色溶液を得た。氷水浴で冷やしながら１Ｎの塩酸１００  ｍｌを徐々に加え、続いてジエチルエーテル１００  ｍｌを加えた。得られた二層の溶液を３００  ｍｌ分液漏斗に移して数回振った後、無色透明の水層を除いた。続いて、得られた有機層を水１００  ｍｌで２回、飽和食塩水１００  ｍｌで１回洗い、無水硫酸マグネシウムで１時間乾燥した。固体を濾別し、ロータリーエバポレータで溶媒を留去して、赤色油状物９．４０  ｇを得た。その後シリカゲルクロマトグラフ（シリカゲル：２１０  ｇ、溶媒：ヘキサン）による分離を行い、薄層クロマトグラフ（溶媒：ヘキサン）のＲｆ値が０．１５の赤色溶液を得た。この溶液の溶媒をロータリーエバポレータで留去し、赤色固体として６，６−ジ−ｐ−トリルフルベンを得た。収量は６．１５  ｇ（２３．８  ｍｍｏｌ）、収率は７４．５％であった。６，６−ジ−ｐ−トリルフルベンの同定は、１Ｈ  ＮＭＲスペクトルで行った。以下にその測定結果を示す。
１Ｈ  ＮＭＲスペクトル（２７０  ＭＨｚ，  ＣＤＣｌ３）：ｄ／ｐｐｍ  ２．３９（ｓ，  Ｍｅ，  ６Ｈ），  ６．２−６．３（ｍ，  Ｃｐ，  ２Ｈ），  ６．５−６．６（ｍ，  Ｃｐ，  ２Ｈ），  ７．１−７．２（ｍ，  Ａｒ（ｐ−ｔｏｌ），  ２Ｈ）
【００５４】
（ｉｉ）  （２，７−ジ−ｔｅｒｔ−ブチルフルオレニル）シクロペンタジエニルジ−ｐ−トリルメタンの合成
磁気攪拌子、三方コックおよび５０  ｍｌ滴下漏斗を備えた３００  ｍｌ二口フラスコを充分に窒素置換した後、２，７−ジ−ｔｅｒｔ−ブチルフルオレン１．５８  ｇ（５．６６  ｍｍｏｌ）を入れ、テトラヒドロフラン４０  ｍｌを加えて無色透明の溶液とした。氷水浴で冷やしながら、１．５６  ｍｏｌ／ｌのｎ−ブチルリチウム／ヘキサン溶液３．８  ｍｌ（５．９  ｍｍｏｌ）を徐々に加えた後、窒素雰囲気下室温で６．５時間攪拌して橙色溶液を得た。メタノール／ドライアイス浴で冷やしながら、予めテトラヒドロフラン２０  ｍｌに溶解させた６，６−ジ−ｐ−トリルフルベン１．７６  ｇ（６．８２  ｍｍｏｌ）を滴下漏斗を用いて２０分間かけて徐々に加えた。その後室温まで徐々に昇温し、窒素雰囲気下室温で１８時間攪拌して黒橙色溶液を得た。飽和塩化アンモニウム水溶液１００  ｍｌを徐々に加え、続いてジエチルエーテル１００  ｍｌを加えた。得られた二層の溶液を３００  ｍｌ分液漏斗に移して数回振った後、無色透明の水層を除いた。続いて、得られた有機層を水１００  ｍｌで３回、飽和食塩水１００  ｍｌで１回洗い、無水硫酸マグネシウムで１時間乾燥した。固体を濾別し、ロータリーエバポレータで溶媒を留去して得た固体をヘキサンで洗浄して、白色固体として（２，７−ジ−ｔｅｒｔ−ブチルフルオレニル）シクロペンタジエニルジ−ｐ−トリルメタンを得た。収量は２．０５  ｇ（３．８２  ｍｍｏｌ）、収率は６７．５  ％であった。（２，７−ジ−ｔｅｒｔ−ブチルフルオレニル）シクロペンタジエニルジ−ｐ−トリルメタンの同定は、１Ｈ  ＮＭＲスペクトルおよびＦＤ−ＭＳスペクトルで行った。以下にその測定結果を示す。
１Ｈ  ＮＭＲスペクトル（２７０  ＭＨｚ，  ＣＤＣｌ３）：ｄ／ｐｐｍ  １．１１（ｓ，  ｔ−Ｂｕ，  １８Ｈ），  ２．２３（ｓ，  Ｍｅ，  ６Ｈ），  ２．８−３．０（ｂｒ，  ＣＨ２（Ｃｐ），  １Ｈ），  ５．３７（ｓ，  ＣＨ（９−Ｆｌｕ），  １Ｈ），  ６．０−６．４（ｂｒ，  Ｃｐ，  ４Ｈ），  ６．８−７．０（ｂｒ，  Ａｒ（Ｆｌｕ）  ＆  Ａｒ（ｐ−ｔｏｌ），  ６Ｈ），  ７．０−７．３（ｂｒ，  Ａｒ（ｐ−ｔｏｌ），  ４Ｈ），  ７．１６（ｄｄ，  Ｊ＝８．１  Ｈｚ，  Ｊ＝１．３  Ｈｚ，  Ａｒ（Ｆｌｕ），  ２Ｈ），  ７．３４（ｄ，  Ｊ＝８．１  Ｈｚ，  Ａｒ（Ｆｌｕ），  ２Ｈ）
ＦＤ−ＭＳスペクトル：Ｍ／ｚ  ５３６（Ｍ＋）
【００５５】
（ｉｉｉ）ジ（ｐ−トリル）メチレン（シクロペンタジエニル）（２，７−ジ−ｔｅｒｔ−ブチルフルオレニル）ジルコニウムジクロリドの合成
磁気攪拌子を備えた１００  ｍｌギルダールフラスコを充分に窒素置換した後、（２，７−ジ−ｔｅｒｔ−ブチルフルオレニル）シクロペンタジエニルジ−ｐ−トリルメタン１．０３  ｇ（１．９２  ｍｍｏｌ）を入れ、ジエチルエーテル５０  ｍｌを加えて白色の固体と無色透明の溶液からなるスラリーとした。氷水浴で冷やしながら、１．５６  ｍｏｌ／ｌのｎ−ブチルリチウム／ヘキサン溶液２．６  ｍｌ（４．１  ｍｍｏｌ）を徐々に加えた後、窒素雰囲気下室温で１７時間攪拌して橙色の固体と橙色の溶液からなるスラリーを得た。メタノール／ドライアイス浴で冷やしながら四塩化ジルコニウム・テトラヒドロフラン錯体（１：２）０．７９４  ｇ（２．１０  ｍｍｏｌ）を加えた後、室温まで徐々に昇温し、窒素雰囲気下室温で３日間攪拌して橙色の固体と橙色の溶液からなるスラリーを得た。減圧下で溶媒を留去して得られた橙色の固体をヘキサンおよびジエチルエーテルで洗浄し、続いてジクロロメタンで抽出して橙色の溶液を得た。この溶液の溶媒を減圧下で留去し、橙色固体としてジ（ｐ−トリル）メチレン（シクロペンタジエニル）（２，７−ジ−ｔｅｒｔ−ブチルフルオレニル）ジルコニウムジクロリドを得た。収量は１．１４６  ｇ（１．６４４  ｍｍｏｌ）、収率は８５．６％であった。ジ（ｐ−トリル）メチレン（シクロペンタジエニル）（２，７−ジ−ｔｅｒｔ−ブチルフルオレニル）ジルコニウムジクロリドの同定は、１Ｈ  ＮＭＲスペクトルおよびＦＤ−ＭＳスペクトルで行った。以下にその測定結果を示す。
１Ｈ  ＮＭＲスペクトル（２７０  ＭＨｚ，  ＣＤＣｌ３）：ｄ／ｐｐｍ  １．０３（ｓ，  ｔ−Ｂｕ，  １８Ｈ），  ２．３２（ｓ，  Ｍｅ，  ６Ｈ），  ５．６４（ｔ，  Ｊ＝２．７  Ｈｚ，  Ｃｐ，  ２Ｈ），  ６．３−６．４（ｍ，  Ｃｐ  ＆  Ａｒ（Ｆｌｕ），  ４Ｈ），  ７．１−７．３（ｍ，Ａｒ（ｐ−ｔｏｌ），  ４Ｈ），  ７．５８（ｄｄ，  Ｊ＝８．９  Ｈｚ，  Ｊ＝１．６Ｈｚ，  Ａｒ（Ｆｌｕ），  ２Ｈ），  ７．７−７．９（ｍ，  Ａｒ（ｐ−ｔｏｌ），  ４Ｈ），  ８．０２（ｄ，  Ｊ＝８．９  Ｈｚ，  Ａｒ（Ｆｌｕ），  ２Ｈ）
ＦＤ−ＭＳスペクトル：Ｍ／ｚ  ６９６（Ｍ＋）
【００５６】
〔合成例２〕
ジ（ｐ−トリル）メチレン（シクロペンタジエニル）（オクタメチルオクタヒドロジベンゾフルオレニル）ジルコニウムジクロリドの合成
（ｉ）シクロペンタジエニル（オクタメチルオクタヒドロジベンゾフルオレニル）ジ−ｐ−トリルメタンの合成
磁気攪拌子、三方コックおよび５０  ｍｌ滴下漏斗を備えた３００  ｍｌ二口フラスコを充分に窒素置換した後、オクタメチルオクタヒドロジベンゾフルオレン２．９８  ｇ（７．７１  ｍｍｏｌ）を入れ、テトラヒドロフラン６０  ｍｌを加えて無色透明の溶液とした。氷水浴で冷やしながら、１．５６  ｍｏｌ／ｌのｎ−ブチルリチウム／ヘキサン溶液５．２  ｍｌ（８．１  ｍｍｏｌ）を徐々に加えた後、窒素雰囲気下室温で７時間攪拌して橙色溶液を得た。メタノール／ドライアイス浴で冷やしながら、予めテトラヒドロフラン３０  ｍｌに溶解させた６，６−ジ−ｐ−トリルフルベン２．４０  ｇ（９．２７  ｍｍｏｌ）を滴下漏斗を用いて２０分間かけて徐々に加えた。その後室温まで徐々に昇温し、窒素雰囲気下室温で２１時間攪拌して暗赤色溶液を得た。飽和塩化アンモニウム水溶液１００  ｍｌを徐々に加え、続いてジエチルエーテル１００  ｍｌを加えた。得られた二層の溶液を３００  ｍｌ分液漏斗に移して数回振った後、無色透明の水層を除いた。続いて、得られた有機層を水１００  ｍｌで２回、飽和食塩水１００  ｍｌで１回洗い、無水硫酸マグネシウムで３０分間乾燥した。固体を濾別し、ロータリーエバポレータで溶媒を留去して得た固体をヘキサンで洗浄して、白色固体としてシクロペンタジエニル（オクタメチルオクタヒドロジベンゾフルオレニル）ジ−ｐ−トリルメタンを得た。収量は３．５５  ｇ（５．５０  ｍｍｏｌ）、収率は７１．３％であった。シクロペンタジエニル（オクタメチルオクタヒドロジベンゾフルオレニル）ジ−ｐ−トリルメタンの同定は、１Ｈ  ＮＭＲスペクトルおよびＦＤ−ＭＳスペクトルで行った。以下にその測定結果を示す。
１Ｈ  ＮＭＲスペクトル（２７０  ＭＨｚ，  ＣＤＣｌ３）：ｄ／ｐｐｍ  ０．８−１．７（ｍ，  Ｍｅ（ＯＭＯＨＤＢＦｌｕ），  ２４Ｈ），  ２．１−２．４（ｂｒ，  ＣＨ２（ＯＭＯＨＤＢＦｌｕ），  ８Ｈ），  ２．７−３．１（ｂｒ，  ＣＨ２（Ｃｐ），  １Ｈ），  ５．２−５．４（ｍ，  ＣＨ（９−ＯＭＯＨＤＢＦｌｕ），  １Ｈ），  ５．８−６．５（ｂｒ，  Ｃｐ，  ４Ｈ），  ６．７−７．５（ｂｒ，  Ａｒ（ＯＭＯＨＤＢＦｌｕ）  ＆  Ａｒ（ｐ−ｔｏｌ），  １０Ｈ），  ７．２９（ｓ，  Ａｒ（ＯＭＯＨＤＢＦｌｕ），  ２Ｈ）
ＦＤ−ＭＳスペクトル：Ｍ／ｚ  ６４４（Ｍ＋）
【００５７】
（ｉｉ）ジ（ｐ−トリル）メチレン（シクロペンタジエニル）（オクタメチルオクタヒドロジベンゾフルオレニル）ジルコニウムジクロリドの合成
磁気攪拌子を備えた１００  ｍｌギルダールフラスコを充分に窒素置換した後、シクロペンタジエニル（オクタメチルオクタヒドロジベンゾフルオレニル）ジ−ｐ−トリルメタン１．０１  ｇ（１．５６  ｍｍｏｌ）を入れ、ジエチルエーテル３０  ｍｌを加えて無色透明の溶液とした。氷水浴で冷やしながら、１．５６  ｍｏｌ／ｌのｎ−ブチルリチウム／ヘキサン溶液２．１  ｍｌ（３．３  ｍｍｏｌ）を徐々に加えた後、窒素雰囲気下室温で２０時間攪拌して赤色の固体と赤色の溶液からなるスラリーを得た。メタノール／ドライアイス浴で冷やしながら四塩化ジルコニウム・テトラヒドロフラン錯体（１：２）０．５５２  ｇ（１．４６ｍｍｏｌ）を加えた後、室温まで徐々に昇温し、窒素雰囲気下室温で２４時間攪拌して赤桃色の固体と赤色の溶液からなるスラリーを得た。減圧下で溶媒を留去して得られた赤色の固体をヘキサンで洗浄し、続いてジクロロメタンで抽出して赤色の溶液を得た。この溶液の溶媒を減圧下で留去し、赤桃色固体としてジ（ｐ−トリル）メチレン（シクロペンタジエニル）（オクタメチルオクタヒドロジベンゾフルオレニル）ジルコニウムジクロリドを得た。収量は０．８２５  ｇ（１．０２  ｍｍｏｌ）、収率は７０．２％であった。ジ（ｐ−トリル）メチレン（シクロペンタジエニル）（オクタメチルオクタヒドロジベンゾフルオレニル）ジルコニウムジクロリドの同定は、１Ｈ  ＮＭＲスペクトルおよびＦＤ−ＭＳスペクトルで行った。以下にその測定結果を示す。
１Ｈ  ＮＭＲスペクトル（２７０  ＭＨｚ，  ＣＤＣｌ３）：ｄ／ｐｐｍ  ０．８２（ｓ，  Ｍｅ（ＯＭＯＨＤＢＦｌｕ），  ６Ｈ），  ０．９３（ｓ，  Ｍｅ（ＯＭＯＨＤＢＦｌｕ），  ６Ｈ），  １．４０（ｓ，  Ｍｅ（ＯＭＯＨＤＢＦｌｕ），  ６Ｈ），  １．４６（ｓ，  Ｍｅ（ＯＭＯＨＤＢＦｌｕ），  ６Ｈ），  １．５−１．７（ｍ，  ＣＨ２（ＯＭＯＨＤＢＦｌｕ），  ８Ｈ），  ２．３２（ｓ，  Ｍｅ，  ６Ｈ），  ５．５３（ｔ，  Ｊ＝２．６  Ｈｚ，  Ｃｐ，  ２Ｈ），  ６．１７（ｓ，  Ａｒ（ＯＭＯＨＤＢＦｌｕ），  ２Ｈ），  ６．２５（ｔ，  Ｊ＝２．６  Ｈｚ，  Ｃｐ，  ２Ｈ），  ７．１−７．３（ｍ，  Ａｒ（ｐ−ｔｏｌ），  ４Ｈ），  ７．６−７．８（ｍ，  Ａｒ（ｐ−ｔｏｌ），  ４Ｈ），  ８．０３（ｓ，  Ａｒ（Ｆｌｕ），  ２Ｈ）
ＦＤ−ＭＳスペクトル：Ｍ／ｚ  ８０４（Ｍ＋）
【００５８】
〔合成例３〕
ジフェニルメチレン（シクロペンタジエニル）（２，７−ジ−ｔｅｒｔ−ブチルフルオレニル）ジルコニウムジクロリドの合成
（ｉ）  （２，７−ジ−ｔｅｒｔ−ブチルフルオレニル）シクロペンタジエニルジフェニルメタンの合成
磁気攪拌子、三方コックおよび１００  ｍｌ滴下漏斗を備えた５００  ｍｌ三口フラスコを充分に窒素置換した後、２，７−ジ−ｔ−ブチルフルオレン１０．０  ｇ（３５．９  ｍｍｏｌ）を入れ、テトラヒドロフラン１００  ｍｌを加えて無色透明の溶液とした。氷水浴で冷やしながら、１．５９  ｍｏｌ／ｌのｎ−ブチルリチウム／ヘキサン溶液２４．０  ｍｌ（３８．２  ｍｍｏｌ）を徐々に加えた後、窒素雰囲気下室温で２４時間攪拌して橙色溶液を得た。メタノール／ドライアイス浴で冷やしながら、予めテトラヒドロフラン５０  ｍｌに溶解させた６，６−ジフェニルフルベン９．０８  ｇ（３９．４  ｍｍｏｌ）を滴下漏斗を用いて１時間かけて徐々に加えた。その後室温まで徐々に昇温し、窒素雰囲気下室温で３日間攪拌して黒赤色溶液を得た。氷水浴で冷やしながら１Ｎの塩酸２００  ｍｌを徐々に加え、続いてジエチルエーテル２００  ｍｌを加えた。得られた二層の溶液を１  ｌ分液漏斗に移して数回振った後、無色透明の水層を除いた。続いて、得られた有機層を水１００  ｍｌで２回、飽和食塩水１００  ｍｌで１回洗い、無水硫酸マグネシウムで１時間乾燥した。固体を濾別し、ロータリーエバポレータで溶媒を留去して得た固体をアセトンで洗浄して、薄黄白色固体として（２，７−ジ−ｔｅｒｔ−ブチルフルオレニル）シクロペンタジエニルジフェニルメタンを得た。収量は１１．２８  ｇ（２２．２  ｍｍｏｌ）、収率は６１．７％であった。（２，７−ジ−ｔｅｒｔ−ブチルフルオレニル）シクロペンタジエニルジフェニルメタンの同定は、１Ｈ  ＮＭＲスペクトルおよびＦＤ−ＭＳスペクトルで行った。以下にその測定結果を示す。
１Ｈ  ＮＭＲスペクトル（２７０  ＭＨｚ，  ＣＤＣｌ３）：ｄ／ｐｐｍ  １．１３（ｓ，  ｔ−Ｂｕ，  １８Ｈ），  ２．８−３．２（ｂｒ，  ＣＨ２（Ｃｐ），  １Ｈ），  ５．４７（ｓ，  ＣＨ（９−Ｆｌｕ），  １Ｈ），  ６．０−６．６（ｂｒ，  Ｃｐ，  ４Ｈ），  ６．９−７．６（ｂｒ，  Ａｒ（Ｆｌｕ）  ＆  Ｐｈ，  １２Ｈ），  ７．１７（ｄｄ，  Ｊ＝７．９  Ｈｚ，  Ｊ＝１．６  Ｈｚ，  Ａｒ（Ｆｌｕ），  ２Ｈ），  ７．３４（ｄ，  Ｊ＝７．９  Ｈｚ，  Ａｒ（Ｆｌｕ），  ２Ｈ）
ＦＤ−ＭＳスペクトル：Ｍ／ｚ  ５０８（Ｍ＋）
【００５９】
（ｉｉ）ジフェニルメチレン（シクロペンタジエニル）（２，７−ジ−ｔｅｒｔ−ブチルフルオレニル）ジルコニウムジクロリドの合成
磁気攪拌子および三方コックを備えた２００  ｍｌ二口フラスコを充分に窒素置換した後、（２，７−ジ−ｔｅｒｔ−ブチルフルオレニル）シクロペンタジエニルジフェニルメタン１．５１  ｇ（２．９６  ｍｍｏｌ）を入れ、ジエチルエーテル１００  ｍｌを加えて薄黄色の溶液とした。氷水浴で冷やしながら、１．５６  ｍｏｌ／ｌのｎ−ブチルリチウム／ヘキサン溶液３．９ｍｌ（６．１  ｍｍｏｌ）を徐々に加えた後、窒素雰囲気下室温で３日間攪拌して橙色の溶液を得た。メタノール／ドライアイス浴で冷やしながら四塩化ジルコニウム・テトラヒドロフラン錯体（１：２）１．０６  ｇ（２．８１  ｍｍｏｌ）を加えた後、室温まで徐々に昇温し、窒素雰囲気下室温で１日間攪拌して橙色の固体と橙色の溶液からなるスラリーを得た。減圧下で溶媒を留去して得られた橙色の固体をジクロロメタンで抽出し、赤橙色の溶液を得た。この溶液の溶媒を減圧下で留去して濃縮し、−２０℃で再結晶して橙色固体としてジフェニルメチレン（シクロペンタジエニル）（２，７−ジ−ｔｅｒｔ−ブチルフルオレニル）ジルコニウムジクロリドを得た。収量は１．０９  ｇ（１．６３  ｍｍｏｌ）、収率は５７．９％であった。ジフェニルメチレン（シクロペンタジエニル）（２，７−ジ−ｔｅｒｔ−ブチルフルオレニル）ジルコニウムジクロリドの同定は、１Ｈ  ＮＭＲスペクトルおよびＦＤ−ＭＳスペクトルで行った。以下にその測定結果を示す。
１Ｈ  ＮＭＲスペクトル（２７０  ＭＨｚ，  ＣＤＣｌ３）：ｄ／ｐｐｍ  １．０２（ｓ，  ｔ−Ｂｕ，  １８Ｈ），  ５．６６（ｔ，  Ｊ＝２．６  Ｈｚ，  Ｃｐ，  ２Ｈ），  ６．３−６．４（ｍ，  Ｃｐ  ＆  Ａｒ（Ｆｌｕ），  ４Ｈ），  ７．２−７．５（ｍ，  Ｐｈ，  ６Ｈ），  ７．５９（ｄｄ，  Ｊ＝８．９  Ｈｚ，  Ｊ＝１．６Ｈｚ，  Ａｒ（Ｆｌｕ），  ２Ｈ），  ７．８−８．０（ｍ，  Ｐｈ，  ４Ｈ），  ８．０４（ｄ，  Ｊ＝８．９  Ｈｚ，Ａｒ（Ｆｌｕ），  ２Ｈ）
ＦＤ−ＭＳスペクトル：Ｍ／ｚ  ６６８（Ｍ＋）
【００６０】
〔合成例４〕
ジフェニルメチレン（シクロペンタジエニル）（オクタメチルオクタヒドロジベンゾフルオレニル）ジルコニウムジクロリドの合成
（ｉ）シクロペンタジエニル（オクタメチルオクタヒドロジベンゾフルオレニル）ジフェニルメタンの合成
磁気攪拌子、三方コックおよび５０  ｍｌ滴下漏斗を備えた２００  ｍｌ二口フラスコを充分に窒素置換した後、オクタメチルオクタヒドロジベンゾフルオレン４．００  ｇ（１０．４  ｍｍｏｌ）を入れ、テトラヒドロフラン５０  ｍｌを加えた。氷水浴で冷やしながら、１．６３  ｍｏｌ／ｌのｎ−ブチルリチウム／ヘキサン溶液６．６  ｍｌ（１１  ｍｍｏｌ）を徐々に加えた後、窒素雰囲気下室温で１日間攪拌して赤橙色溶液を得た。メタノール／ドライアイス浴で冷やしながら、予めテトラヒドロフラン３０  ｍｌに溶解させた６，６−ジフェニルフルベン３．１１  ｇ（１３．５  ｍｍｏｌ）を滴下漏斗を用いて３０分間かけて徐々に加えた。その後室温まで徐々に昇温し、窒素雰囲気下室温で２３時間攪拌して暗赤色溶液を得た。１Ｎの塩酸２０  ｍｌを徐々に加え、１０分間攪拌し、続いてジエチルエーテル１００ｍｌを加えた。得られた二層の溶液を３００  ｍｌ分液漏斗に移して数回振った後、無色透明の水層を除いた。続いて、得られた有機層を水３０  ｍｌで２回、飽和食塩水３０ｍｌで２回洗い、無水硫酸マグネシウムで１時間乾燥した。固体を濾別し、ロータリーエバポレータで溶媒を留去して得た固体をメタノールで洗浄し、黄白色固体４．６４  ｇを得た。その後シリカゲルクロマトグラフ（シリカゲル：２００  ｇ、溶媒：ヘキサン／ジクロロメタン混合溶媒（ヘキサン：ジクロロメタン＝９：１））による分離を行い、薄黄色固体としてシクロペンタジエニル（オクタメチルオクタヒドロジベンゾフルオレニル）ジフェニルメタンを得た。収量は３．３８  ｇ（５．４８  ｍｍｏｌ）、収率は５２．９％であった。シクロペンタジエニル（オクタメチルオクタヒドロジベンゾフルオレニル）ジフェニルメタンの同定は、１Ｈ  ＮＭＲスペクトルおよびＦＤ−ＭＳスペクトルで行った。以下にその測定結果を示す。
１Ｈ  ＮＭＲスペクトル（２７０  ＭＨｚ，  ＣＤＣｌ３）：ｄ／ｐｐｍ  １．０−１．３（ｍ，  Ｍｅ（ＯＭＯＨＤＢＦｌｕ），  ２４Ｈ），  １．５−１．７（ｂｒ，  ＣＨ２（ＯＭＯＨＤＢＦｌｕ），  ８Ｈ），  ２．８−３．１（ｂｒ，  ＣＨ２（Ｃｐ），  １Ｈ），  ５．３−５．５（ｍ，  ＣＨ（９−ＯＭＯＨＤＢＦｌｕ），  １Ｈ），  ６．０−６．６（ｂｒ，  Ｃｐ，  ４Ｈ），  ６．９−７．５（ｂｒ，  Ａｒ（ＯＭＯＨＤＢＦｌｕ）  ＆  Ｐｈ，１２Ｈ），  ７．２９（ｓ，  Ａｒ（ＯＭＯＨＤＢＦｌｕ），  ２Ｈ）
ＦＤ−ＭＳスペクトル：Ｍ／ｚ  ６１６（Ｍ＋）
【００６１】
（ｉｉ）ジフェニルメチレン（シクロペンタジエニル）（オクタメチルオクタヒドロジベンゾフルオレニル）ジルコニウムジクロリドの合成
磁気攪拌子を備えた１００  ｍｌギルダールフラスコを充分に窒素置換した後、シクロペンタジエニル（オクタメチルオクタヒドロジベンゾフルオレニル）ジフェニルメタン１．５１  ｇ（２．４４  ｍｍｏｌ）を入れ、ジエチルエーテル３５  ｍｌを加えて薄黄色の溶液とした。氷水浴で冷やしながら、１．６４  ｍｏｌ／ｌのｎ−ブチルリチウム／ヘキサン溶液３．１  ｍｌ（５．１  ｍｍｏｌ）を徐々に加えた後、窒素雰囲気下室温で２５時間攪拌して赤色の固体と赤橙色の溶液からなるスラリーを得た。メタノール／ドライアイス浴で冷やしながら四塩化ジルコニウム・テトラヒドロフラン錯体（１：２）０．８８４  ｇ（２．３４  ｍｍｏｌ）を加えた後、室温まで徐々に昇温し、窒素雰囲気下室温で３日間攪拌して赤桃色の固体と赤色の溶液からなるスラリーを得た。減圧下で溶媒を留去して得られた赤色の固体をヘキサンで抽出して薄赤色の溶液を得た。この溶液の溶媒を減圧下で留去し、赤桃色固体としてジフェニルメチレン（シクロペンタジエニル）（オクタメチルオクタヒドロジベンゾフルオレニル）ジルコニウムジクロリドを得た。収量は１．１４  ｇ（１．４７  ｍｍｏｌ）、収率は６２．７％であった。ジフェニルメチレン（シクロペンタジエニル）（オクタメチルオクタヒドロジベンゾフルオレニル）ジルコニウムジクロリドの同定は、１Ｈ  ＮＭＲスペクトルおよびＦＤ−ＭＳスペクトルで行った。以下にその測定結果を示す。
１Ｈ  ＮＭＲスペクトル（２７０  ＭＨｚ，  ＣＤＣｌ３）：ｄ／ｐｐｍ  ０．８２（ｓ，  Ｍｅ（ＯＭＯＨＤＢＦｌｕ），  ６Ｈ），  ０．９４（ｓ，  Ｍｅ（ＯＭＯＨＤＢＦｌｕ），  ６Ｈ），  １．４０（ｓ，  Ｍｅ（ＯＭＯＨＤＢＦｌｕ），  ６Ｈ），  １．４６（ｓ，  Ｍｅ（ＯＭＯＨＤＢＦｌｕ），  ６Ｈ），  １．５−１．７（ｍ，  ＣＨ２（ＯＭＯＨＤＢＦｌｕ），  ８Ｈ），  ５．５５（ｔ，  Ｊ＝２．６  Ｈｚ，  Ｃｐ，  ２Ｈ），  ６．８（ｓ，  Ａｒ（ＯＭＯＨＤＢＦｌｕ），  ２Ｈ），  ６．２７（ｔ，  Ｊ＝２．６  Ｈｚ，  Ｃｐ，  ２Ｈ），  ７．２−７．５（ｍ，  Ｐｈ，  ６Ｈ），  ７．８−８．０（ｍ，  Ｐｈ，  ４Ｈ），  ８．０５（ｓ，  Ａｒ（Ｆｌｕ），  ２Ｈ）
ＦＤ−ＭＳスペクトル：Ｍ／ｚ  ７７６（Ｍ＋）
【００６２】
［合成例５］
ビス［３−（トリフルオロメチル）フェニル］メチレン（シクロペンタジエニル）（２，７−ジ−ｔ−ブチルフルオレニル）ジルコニウムジクロリドの合成
（ｉ）６，６−［３−（トリフルオロメチル）フェニル］フルベンの合成
磁気攪拌子および三方コックを備えた３００  ｍｌ二口フラスコを充分に窒素置換した後、シクロペンタジエン２．０  ｍｌ（２４．４  ｍｍｏｌ）およびテトラヒドロフラン８０  ｍｌを加えた。氷水浴で冷やしながら、１．５６  ｍｏｌ／ｌのｎ−ブチルリチウム／ヘキサン溶液１７．３  ｍｌ（２７．０  ｍｍｏｌ）を徐々に加えた後、窒素雰囲気下室温で１６時間攪拌した。ヘキサメチルリン酸トリアミド４．０  ｍｌを加えた後、氷水浴で冷やしながら、予めテトラヒドロフラン５０  ｍｌに溶解させた３，３’−（トリフルオロメチル）ベンゾフェノン８．８０  ｇ（２７．７  ｍｍｏｌ）を徐々に加えた。その後窒素雰囲気下室温で２．５時間攪拌し、氷水浴で冷やしながら１Ｎの塩酸１００  ｍｌおよびジエチルエーテル５０  ｍｌを加えた。得られた二層の溶液を３００  ｍｌ分液漏斗に移して数回振った後、水層を除いた。続いて、得られた有機層を水１００  ｍｌで３回、飽和食塩水１００  ｍｌで１回洗い、無水硫酸マグネシウムで１時間乾燥した。固体を濾別し、ロータリーエバポレータで溶媒を留去して、油状物１１．３１  ｇを得た。その後シリカゲルクロマトグラフ（溶媒：ヘキサン）による分離を行い、橙色溶液を得た。この溶液の溶媒をロータリーエバポレータで留去し、橙色固体として６，６−［３−（トリフルオロメチル）フェニル］フルベンを得た。収量は３．１３  ｇ（８．５５  ｍｍｏｌ）、収率は３５．０％であった。６，６−［３−（トリフルオロメチル）フェニル］フルベンの同定は、１Ｈ  ＮＭＲスペクトルで行った。以下にその測定結果を示す。
１Ｈ  ＮＭＲスペクトル（２７０  ＭＨｚ，  ＣＤＣｌ３）：δ／ｐｐｍ  ６．１−６．２（ｍ，  Ｃｐ，  ２Ｈ），  ６．６−６．７（ｍ，  Ｃｐ，  ２Ｈ），  ７．４−７．７（ｍ，  Ａｒ（Ｐｈ），  ８Ｈ）
【００６３】
（ｉｉ）（２，７−ジ−ｔ−ブチルフルオレニル）シクロペンタジエニルビス［３−（トリフルオロメチル）フェニル］メタンの合成
磁気攪拌子、三方コックおよび１００  ｍｌ滴下漏斗を備えた３００  ｍｌ二口フラスコを充分に窒素置換した後、２，７−ジ−ｔ−ブチルフルオレン０．６９５  ｇ（２．５０  ｍｍｏｌ）を入れ、テトラヒドロフラン４０  ｍｌを加えた。氷水浴で冷やしながら、１．５６  ｍｏｌ／ｌのｎ−ブチルリチウム／ヘキサン溶液１．７  ｍｌ（２．７  ｍｍｏｌ）を徐々に加えた後、窒素雰囲気下室温で７時間攪拌した。メタノール／ドライアイス浴で冷やしながら、予めテトラヒドロフラン２０  ｍｌに溶解させた６，６−［３−（トリフルオロメチル）フェニル］フルベン１．０１  ｇ（２．７６  ｍｍｏｌ）を滴下漏斗を用いて３０分間かけて徐々に加えた。その後室温まで徐々に昇温し、窒素雰囲気下室温で１９時間攪拌した。飽和塩化アンモニウム水溶液１００  ｍｌを徐々に加え、続いてジエチルエーテル１００  ｍｌを加えた。得られた二層の溶液を３００  ｍｌ分液漏斗に移して数回振った後、水層を除いた。続いて、得られた有機層を水１００  ｍｌで３回、飽和食塩水１００  ｍｌで１回洗い、無水硫酸マグネシウムで１時間乾燥した。固体を濾別し、ロータリーエバポレータで溶媒を留去して、固体１．８９  ｇを得た。その後シリカゲルクロマトグラフ（溶媒：ヘキサン）による分離を行い、溶液を得た。この溶液の溶媒をロータリーエバポレータで留去し、白色固体として（２，７−ジ−ｔ−ブチルフルオレニル）シクロペンタジエニルビス［３−（トリフルオロメチル）フェニル］メタンを得た。収量は０．５８７  ｇ（０．９１０  ｍｍｏｌ）、収率は３６．４％であった。（２，７−ジ−ｔ−ブチルフルオレニル）シクロペンタジエニルビス［３−（トリフルオロメチル）フェニル］メタンの同定は、１Ｈ  ＮＭＲスペクトルおよびＦＤ−ＭＳスペクトルで行った。以下にその測定結果を示す。
１Ｈ  ＮＭＲスペクトル（２７０  ＭＨｚ，  ＣＤＣｌ３）：δ／ｐｐｍ  １．１３（ｓ，  ｔ−Ｂｕ，  １８Ｈ），  ３．０−３．２（ｂｒ，  ＣＨ２（Ｃｐ），  １Ｈ），  ５．５０（ｓ，  ＣＨ（９−Ｆｌｕ），  １Ｈ），  ６．３−６．６（ｂｒ，  Ｃｐ，  ４Ｈ），  ６．９−７．７（ｍ，  Ａｒ（Ｆｌｕ）  ＆  Ａｒ（Ｐｈ），  １４Ｈ）
ＦＤ−ＭＳスペクトル：Ｍ／ｚ  ６４４（Ｍ＋）
【００６４】
（ｉｉｉ）ビス［３−（トリフルオロメチル）フェニル］メチレン（シクロペンタジエニル）（２，７−ジ−ｔ−ブチルフルオレニル）ジルコニウムジクロリドの合成
磁気攪拌子を備えた１００  ｍｌギルダールフラスコを充分に窒素置換した後、（２，７−ジ−ｔ−ブチルフルオレニル）シクロペンタジエニルビス［３−（トリフルオロメチル）フェニル］メタン０．５８７  ｇ（０．９１０  ｍｍｏｌ）を入れ、ジエチルエーテル３０  ｍｌを加えた。氷水浴で冷やしながら、１．５６  ｍｏｌ／ｌのｎ−ブチルリチウム／ヘキサン溶液１．２４  ｍｌ（１．９３  ｍｍｏｌ）を徐々に加えた後、窒素雰囲気下室温で１６時間攪拌した。メタノール／ドライアイス浴で冷やしながら四塩化ジルコニウム・テトラヒドロフラン錯体（１：２）０．４１９  ｇ（１．１１  ｍｍｏｌ）を加えた後、室温まで徐々に昇温し、窒素雰囲気下室温で３日間攪拌した。減圧下で溶媒を留去して得られた固体をヘキサンで洗浄し、続いてジクロロメタンで抽出した。このジクロロメタン溶液の上にヘキサンをのせて、約−２０℃で再結晶し、橙色固体としてビス［３−（トリフルオロメチル）フェニル］メチレン（シクロペンタジエニル）（２，７−ジ−ｔ−ブチルフルオレニル）ジルコニウムジクロリドを得た。収量は０．２０９  ｇ（０．２６０  ｍｍｏｌ）、収率は２８．５％であった。ビス［３−（トリフルオロメチル）フェニル］メチレン（シクロペンタジエニル）（２，７−ジ−ｔ−ブチルフルオレニル）ジルコニウムジクロリドの同定は、１Ｈ  ＮＭＲスペクトルおよびＦＤ−ＭＳスペクトルで行った。以下にその測定結果を示す。
１Ｈ  ＮＭＲスペクトル（２７０  ＭＨｚ，  ＣＤＣｌ３）：δ／ｐｐｍ  １．０１（ｓ，  ｔ−Ｂｕ，  １８Ｈ），  ５．６−５．７（ｍ，  Ｃｐ，  ２Ｈ），  ６．１６（ｄ，  Ｊ＝９．６  Ｈｚ，  Ａｒ（Ｆｌｕ），  ２Ｈ），  ６．３−６．５（ｍ，  Ｃｐ，  ２Ｈ），  ７．５−７．７（ｍ，  Ａｒ（Ｆｌｕ）  ＆  Ａｒ（Ｐｈ），  ６Ｈ），  ８．０−８．３（ｍ，  Ａｒ（Ｆｌｕ）  ＆  Ａｒ（Ｐｈ），  ６Ｈ）
ＦＤ−ＭＳスペクトル：Ｍ／ｚ  ８０４（Ｍ＋）
【００６５】
［合成例６］
ビス（４−ｔ−ブチルフェニル）メチレン（シクロペンタジエニル）（オクタメチルオクタヒドロジベンゾフルオレニル）ジルコニウムジクロリドの合成
（ｉ）４，４’−ジ−ｔ−ブチルベンゾフェノンの合成
磁気攪拌子、三方コック、温度計および１００  ｍｌ滴下漏斗を備えた５００  ｍｌ三口フラスコを充分に窒素置換した後、塩化アルミニウム（ＩＩＩ）２５．７  ｇ（０．１９３  ｍｏｌ）および四塩化炭素６０  ｍｌを加えた。氷水浴で冷やしながら、ｔ−ブチルベンゼン２６．５５  ｇ（０．１９７７  ｍｏｌ）を滴下漏斗を用いて１時間かけて徐々に滴下した。この間、フラスコ内の温度を５−１７℃に保った。その後、窒素下約５℃で１時間攪拌し、さらに窒素下室温で２４時間攪拌した。得られたスラリーを、氷水６００  ｍｌを入れた３  ｌビーカーに徐々に注いだ後、ジクロロメタン５００  ｍｌを加えた。室温で３時間攪拌し、得られた二層の溶液を２  ｌ分液漏斗に移して数回振った後、水層を除いた。続いて、得られた有機層を飽和炭酸水素ナトリウム水溶液２００  ｍｌで１回、水２００  ｍｌで３回洗い、無水硫酸マグネシウムで１時間乾燥した。固体を濾別し、ロータリーエバポレータで溶媒を留去して得た固体をヘキサンで洗浄して、白色固体として４，４’−ジ−ｔ−ブチルベンゾフェノンを得た。収量は１２．６７  ｇ（０．０４３０  ｍｏｌ）、収率は４３．５３％であった。４，４’−ジ−ｔ−ブチルベンゾフェノンの同定は、１Ｈ  ＮＭＲスペクトルおよびＦＤ−ＭＳスペクトルで行った。以下にその測定結果を示す。
１Ｈ  ＮＭＲスペクトル（２７０  ＭＨｚ，  ＣＤＣｌ３）：δ／ｐｐｍ  １．３５（ｓ，  ｔ−Ｂｕ，  １８Ｈ），  ７．４−７．５（ｍ，  Ａｒ，  ４Ｈ），  ７．７−７．８（ｍ，  Ａｒ，  ４Ｈ）
ＦＤ−ＭＳスペクトル：Ｍ／ｚ  ２９４（Ｍ＋）
【００６６】
（ｉｉ）６，６−ビス（４−ｔ−ブチルフェニル）フルベンの合成
磁気攪拌子および三方コックを備えた３００  ｍｌ二口フラスコを充分に窒素置換した後、４，４’−ジ−ｔ−ブチルベンゾフェノン６．０３  ｇ（２０．５  ｍｍｏｌ）を入れ、テトラヒドロフラン４０  ｍｌを加えた。ヘキサメチルリン酸トリアミド４．０  ｍｌを加えた後、氷水浴で冷やしながら、２．０  ｍｏｌ／ｌのシクロペンタジエニルナトリウム／テトラヒドロフラン溶液１５．５  ｍｌ（３１  ｍｍｏｌ）を徐々に加えた後、窒素雰囲気下室温で５日間攪拌した。氷水浴で冷やしながら飽和塩化アンモニウム水溶液１００  ｍｌを徐々に加え、続いてジエチルエーテル１００  ｍｌを加えた。得られた二層の溶液を３００  ｍｌ分液漏斗に移して数回振った後、水層を除いた。続いて、得られた有機層を水５０  ｍｌで５回、飽和食塩水５０  ｍｌで１回洗い、無水硫酸マグネシウムで２時間乾燥した。固体を濾別し、ロータリーエバポレータで溶媒を留去して、固体８．０２  ｇを得た。その後シリカゲルクロマトグラフ（溶媒：ヘキサン）による分離を行い、溶液を得た。この溶液の溶媒をロータリーエバポレータで留去し、橙色固体として６，６−ビス（４−ｔ−ブチルフェニル）フルベンを得た。収量は５．３５６  ｇ（１５．６４  ｍｍｏｌ）、収率は７６．４％であった。６，６−ビス（４−ｔ−ブチルフェニル）フルベンの同定は、１Ｈ  ＮＭＲスペクトルで行った。以下にその測定結果を示す。
１Ｈ  ＮＭＲスペクトル（２７０  ＭＨｚ，  ＣＤＣｌ３）：δ／ｐｐｍ  １．３４（ｓ，  ｔ−Ｂｕ，  １８Ｈ），  ６．３−６．４（ｍ，  Ｃｐ，  ２Ｈ），  ６．５−６．６（ｍ，  Ｃｐ，  ２Ｈ），  ７．２−７．３（ｍ，  Ａｒ（Ｐｈ），  ４Ｈ），７．３−７．４（ｍ，  Ａｒ（Ｐｈ），  ４Ｈ）
【００６７】
（ｉｉｉ）ビス（４−ｔ−ブチルフェニル）シクロペンタジエニル（オクタメチルオクタヒドロジベンゾフルオレニル）メタンの合成
磁気攪拌子、三方コックおよび５０  ｍｌ滴下漏斗を備えた３００  ｍｌ二口フラスコを充分に窒素置換した後、オクタメチルオクタヒドロジベンゾフルオレン２．０１  ｇ（５．２１  ｍｍｏｌ）を入れ、テトラヒドロフラン４０  ｍｌを加えた。氷水浴で冷やしながら、１．５６  ｍｏｌ／ｌのｎ−ブチルリチウム／ヘキサン溶液３．５  ｍｌ（５．５  ｍｍｏｌ）を徐々に加えた後、窒素雰囲気下室温で１日間攪拌した。メタノール／ドライアイス浴で冷やしながら、予めテトラヒドロフラン２０  ｍｌに溶解させた６，６−ビス（４−ｔ−ブチルフェニル）フルベン１．７８  ｇ（５．２０  ｍｍｏｌ）を滴下漏斗を用いて２０分間かけて徐々に加えた。その後室温まで徐々に昇温し、窒素雰囲気下室温で３日間攪拌した。飽和塩化アンモニウム水溶液１００  ｍｌを徐々に加え、続いてジエチルエーテル１００  ｍｌを加えた。得られた二層の溶液を３００  ｍｌ分液漏斗に移して数回振った後、水層を除いた。続いて、得られた有機層を水１００  ｍｌで３回、飽和食塩水１００  ｍｌで１回洗い、無水硫酸マグネシウムで１時間乾燥した。固体を濾別し、ロータリーエバポレータで溶媒を留去して得た固体をヘキサンで洗浄して、白色固体としてビス（４−ｔ−ブチルフェニル）シクロペンタジエニル（オクタメチルオクタヒドロジベンゾフルオレニル）メタンを得た。収量は２．６６４  ｇ（３．６５４  ｍｍｏｌ）、収率は７０．１４％であった。ビス（４−ｔ−ブチルフェニル）シクロペンタジエニル（オクタメチルオクタヒドロジベンゾフルオレニル）メタンの同定は、１Ｈ  ＮＭＲスペクトルおよびＦＤ−ＭＳスペクトルで行った。以下にその測定結果を示す。
１Ｈ  ＮＭＲスペクトル（２７０  ＭＨｚ，  ＣＤＣｌ３）：δ／ｐｐｍ  １．０−１．３（ｍ，  Ｍｅ（ＯＭＯＨＤＢＦｌｕ），  ２４Ｈ），  １．２４（ｓ，  ｔ−Ｂｕ，  １８Ｈ），  １．５−１．７（ｂｒ，  ＣＨ２（ＯＭＯＨＤＢＦｌｕ），  ８Ｈ），  ２．８−２．９（ｂｒ，  ＣＨ２（Ｃｐ），  １Ｈ），  ５．３−５．４（ｍ，  ＣＨ（９−ＯＭＯＨＤＢＦｌｕ），  １Ｈ），  ６．０−６．５（ｂｒ，  Ｃｐ，  ４Ｈ），  ６．６−７．８（ｂｒ，  Ａｒ（ＯＭＯＨＤＢＦｌｕ）  ＆  Ａｒ（Ｐｈ），  １２Ｈ）
ＦＤ−ＭＳスペクトル：Ｍ／ｚ  ７２９（Ｍ＋＋１）
【００６８】
（ｉｖ）ビス（４−ｔ−ブチルフェニル）メチレン（シクロペンタジエニル）（オクタメチルオクタヒドロジベンゾフルオレニル）ジルコニウムジクロリドの合成
磁気攪拌子を備えた１００  ｍｌギルダールフラスコを充分に窒素置換した後、ビス（４−ｔ−ブチルフェニル）シクロペンタジエニル（オクタメチルオクタヒドロジベンゾフルオレニル）メタン０．７０９  ｇ（０．９７２  ｍｍｏｌ）を入れ、ジエチルエーテル３０  ｍｌを加えた。氷水浴で冷やしながら、１．５６  ｍｏｌ／ｌのｎ−ブチルリチウム／ヘキサン溶液１．３０  ｍｌ（２．０３  ｍｍｏｌ）を徐々に加えた後、窒素雰囲気下室温で３９時間攪拌した。メタノール／ドライアイス浴で冷やしながら四塩化ジルコニウム・テトラヒドロフラン錯体（１：２）０．２７３  ｇ（０．７２４  ｍｍｏｌ）を加えた後、室温まで徐々に昇温し、窒素雰囲気下室温で２４時間攪拌した。減圧下で溶媒を留去して得られた固体をヘキサンで洗浄し、続いてジクロロメタンで抽出して赤色の溶液を得た。この溶液の溶媒を減圧下で留去し、赤桃色固体としてビス（４−ｔ−ブチルフェニル）メチレン（シクロペンタジエニル）（オクタメチルオクタヒドロジベンゾフルオレニル）ジルコニウムジクロリドを得た。収量は０．２００  ｇ（０．２２５  ｍｍｏｌ）、収率は３１．１％であった。ビス（４−ｔ−ブチルフェニル）メチレン（シクロペンタジエニル）（オクタメチルオクタヒドロジベンゾフルオレニル）ジルコニウムジクロリドの同定は、１Ｈ  ＮＭＲスペクトルおよびＦＤ−ＭＳスペクトルで行った。以下にその測定結果を示す。
１Ｈ  ＮＭＲスペクトル（２７０  ＭＨｚ，  ＣＤＣｌ３）：δ／ｐｐｍ  ０．８０（ｓ，  Ｍｅ（ＯＭＯＨＤＢＦｌｕ），  ６Ｈ），  ０．９４（ｓ，  Ｍｅ（ＯＭＯＨＤＢＦｌｕ），  ６Ｈ），  １．３１（ｓ，  ｔ−Ｂｕ，  １８Ｈ），  １．４０（ｓ，  Ｍｅ（ＯＭＯＨＤＢＦｌｕ），  ６Ｈ），  １．４５（ｓ，  Ｍｅ（ＯＭＯＨＤＢＦｌｕ），  ６Ｈ），  １．５−１．８（ｍ，  ＣＨ２（ＯＭＯＨＤＢＦｌｕ），  ８Ｈ），  ５．５４（ｔ，  Ｊ＝２．６  Ｈｚ，  Ｃｐ，  ２Ｈ），  ６．１２（ｓ，  Ａｒ（ＯＭＯＨＤＢＦｌｕ），  ２Ｈ），  ６．２４（ｔ，  Ｊ＝２．６  Ｈｚ，  Ｃｐ，  ２Ｈ），  ７．３５（ｄｄｄ，  Ｊ＝１９．８  Ｈｚ，  Ｊ＝８．２  Ｈｚ，  Ｊ＝２．０  Ｈｚ，  Ａｒ（Ｐｈ），  ４Ｈ），  ８．０３（ｓ，  Ａｒ（Ｆｌｕ），  ２Ｈ）
【００６９】
〔実施例１〕−エチレン重合−
充分に窒素置換した内容量５００ｍｌのガラス製オートクレーブにトルエン４００ｍｌを装入し、エチレンを１００リットル／時間の量で流通させ、７５℃で１０分間保持させておいた。これに、メチルアルミノキサンのトルエン溶液（Ａｌ＝１．２１ｍｏｌ／ｌ）を０．５２ｍｍｏｌ添加し、次いで上記合成例１で合成したジ（ｐ−トリル）メチレン（シクロペンタジエニル）（２，７−ジ−ｔｅｒｔ−ブチルフルオレニル）ジルコニウムジクロリドのトルエン溶液０．８μｍｏｌを加え重合を開始した。エチレンガスを１００リットル／時間の量で連続的に供給し、常圧下、７５℃で３分間重合を行った後、少量のメタノールを添加し重合を停止した。ポリマー溶液を大過剰のメタノールに加え、ポリマーを析出させ、８０℃で１２時間、減圧乾燥を行った結果、ポリマー２．００ｇが得られた。重合活性は５０．０ｋｇ−ＰＥ／ｍｍｏｌ−Ｚｒ・ｈｒであり、得られたポリマーの［η］は１０．５ｄｌ／ｇであった。
【００７０】
〔実施例２〕−エチレン重合−
充分に窒素置換した内容量５００ｍｌのガラス製オートクレーブにトルエン４００ｍｌを装入し、エチレンを１００ｌ／時間の量で流通させ、７５℃で１０分間保持させておいた。これに、メチルアルミノキサンのトルエン溶液（Ａｌ＝１．２１ｍｏｌ／ｌ）を０．５２ｍｍｏｌ添加し、次いで上記合成例２で合成したジ（ｐ−トリル）メチレン（シクロペンタジエニル）（オクタメチルオクタヒドロジベンゾフルオレニル）ジルコニウムジクロリドのトルエン溶液０．８μｍｏｌを加え重合を開始した。エチレンガスを１００ｌ／時間の量で連続的に供給し、常圧下、７５℃で２分間重合を行った後、少量のメタノールを添加し重合を停止した。ポリマー溶液を大過剰のメタノールに加え、ポリマーを析出させ、８０℃で１２時間、減圧乾燥を行った結果、ポリマー２．３２ｇが得られた。重合活性は８７．０ｋｇ−ＰＥ／ｍｍｏｌ−Ｚｒ・ｈｒであり、得られたポリマーの［η］は１１．５ｄｌ／ｇであった。
【００７１】
〔実施例３〕−エチレン／ヘキセン共重合−
［固体触媒成分の調製］
２００℃で３時間乾燥したシリカ８．５ｋｇを３３ｌのトルエンで懸濁状にした後、メチルアルミノキサン溶液（Ａｌ＝１．４２ｍｏｌ／ｌ）８２．７ｌを３０分で滴下した。次いで１．５時間かけて１１５℃まで昇温し  、その温度で４時間反応させた。その後６０℃まで降温し、上澄み液をデカンテーション法によって除去した。得られた固体触媒成分をトルエンで３回洗浄した後、トルエンで再懸濁化して固体触媒成分（ａ）を得た（全容積１５０ｌ）。
［担持触媒の調製］
充分に窒素置換した１００ｍｌの二つ口フラスコ中に、トルエン２０ｍｌに懸濁させた固体触媒成分（ａ）をアルミニウム換算で１１．８０ｍｍｏｌ入れ、その懸濁液を攪拌しながら、室温下（２３℃）、上記合成例１で合成したジ（ｐ−トリル）メチレン（シクロペンタジエニル）（２，７−ジ−ｔｅｒｔ−ブチルフルオレニル）ジルコニウムジクロリドの２ｍｍｏｌ／ｌトルエン溶液を２３．７ｍｌ（０．０４７４ｍｍｏｌ）加えた後、６０分攪拌した。攪拌を停止後、上澄み液をデカンテーションで取り除き、ｎ−ヘプタン５０ｍｌを用いて洗浄を４回行い、得られた担持触媒を１００ｍｌのｎ−ヘプタンにリスラリーし触媒懸濁液として、固体触媒成分（ｂ）を得た。
［エチレン／ヘキセン共重合］
充分に窒素置換した１０００ｍｌのオートクレーブにｎ−ヘプタン５００ｍｌを入れ、１ｍｏｌ／ｌトリイソブチルアルミニウム０．２５ｍｌ（０．２５ｍｍｏｌ）、１−ヘキセン３．０ｍｌ、上記で得た固体触媒成分（ｂ）１．２７ｍｌ（Ｚｒ原子０．４２３μｍｏｌ相当）を投入し、エチレンガスで８．０ｋｇ／ｃｍ２Ｇに加圧し、８０℃で重合を開始した。重合中は８．０ｋｇ／ｃｍ２Ｇに保つようにエチレンガスを添加し、６０分間重合した。重合後、脱圧し、メタノールを加えて触媒を失活させた後、ポリマーを濾過、洗浄し、真空下８０℃で１２時間乾燥した。得られたポリマーは３８．１０ｇであった。重合活性は９０．１ｋｇ−Ｐｏｌｙｍｅｒ／ｍｍｏｌ−Ｚｒ・ｈｒであった。このポリマーについて、ＭＦＲ２１．６、密度、Ｍｗ／Ｍｎを測定した。その結果、ＭＩ２１．６０．０１ｇ／１０分↓、密度０．９１８ｇ／ｃｍ３、Ｍｗ＝６４３，８７０、Ｍｗ／Ｍｎ＝２．３６であった。
【００７２】
〔実施例４〕−エチレン／ヘキセン共重合−
［担持触媒の調製］
充分に窒素置換した１００ｍｌの二つ口フラスコ中に、トルエン２０ｍｌに懸濁させた上記で調整した固体触媒成分（ａ）をアルミニウム換算で９．２０ｍｍｏｌ入れ、その懸濁液を攪拌しながら、室温下（２３℃）、上記合成例２で合成したジ（ｐ−トリル）メチレン（シクロペンタジエニル）（オクタメチルオクタヒドロジベンゾフルオレニル）ジルコニウムジクロリドの２ｍｍｏｌ／ｌトルエン溶液を１８．４ｍｌ（０．０３６８ｍｍｏｌ）加えた後、６０分攪拌した。攪拌を停止後、上澄み液をデカンテーションで取り除き、ｎ−ヘプタン５０ｍｌを用いて洗浄を４回行い、得られた担持触媒を１００ｍｌのｎ−ヘプタンにリスラリーし触媒懸濁液として、固体触媒成分（ｃ）を得た。
［エチレン／ヘキセン共重合］
充分に窒素置換した１０００ｍｌのオートクレーブにｎ−ヘプタン５００ｍｌを入れ、１ｍｏｌ／ｌトリイソブチルアルミニウム０．２５ｍｌ（０．２５ｍｍｏｌ）、１−ヘキセン３．０ｍｌ、上記で得た固体触媒成分（ｃ）０．７０ｍｌ（Ｚｒ原子０．１８６μｍｏｌ相当）を投入し、エチレンガスで８．０ｋｇ／ｃｍ２Ｇに加圧し、８０℃で重合を開始した。重合中は８．０ｋｇ／ｃｍ２Ｇに保つようにエチレンガスを添加し、６０分間重合した。重合後、脱圧し、メタノールを加えて触媒を失活させた後、ポリマーを濾過、洗浄し、真空下８０℃で１２時間乾燥した。得られたポリマーは４８．２０ｇであった。重合活性は２５９．１ｋｇ−Ｐｏｌｙｍｅｒ／ｍｍｏｌ−Ｚｒ・ｈｒであった。このポリマーについて、ＭＦＲ２１．６、密度、Ｍｗ／Ｍｎを測定した。その結果、ＭＩ２１．６０．０１ｇ／１０分↓、密度０．９１９ｇ／ｃｍ３、Ｍｗ＝９６５，６１４、Ｍｗ／Ｍｎ＝２．９７であった。
【００７３】
〔比較例１〕−エチレン重合−
充分に窒素置換した内容量５００ｍｌのガラス製オートクレーブにトルエン４００ｍｌを装入し、エチレンを１００ｌ／時間の量で流通させ、７５℃で１０分間保持させておいた。これに、メチルアルミノキサンのトルエン溶液（Ａｌ＝１．２１ｍｏｌ／ｌ）を１．３０ｍｍｏｌ添加し、次いで上記合成例３で合成したジフェニルメチレン（シクロペンタジエニル）（２，７−ジ−ｔｅｒｔ−ブチルフルオレニル）ジルコニウムジクロリドのトルエン溶液２．０μｍｏｌを加え重合を開始した。エチレンガスを１００ｌ／時間の量で連続的に供給し、常圧下、７５℃で２分間重合を行った後、少量のメタノールを添加し重合を停止した。ポリマー溶液を大過剰のメタノールに加え、ポリマーを析出させ、８０℃で１２時間、減圧乾燥を行った結果、ポリマー２．４６ｇが得られた。重合活性は３６．９ｋｇ−ＰＥ／ｍｍｏｌ−Ｚｒ・ｈｒであり、得られたポリマーの［η］は８．３ｄｌ／ｇであった。
【００７４】
〔比較例２〕−エチレン重合−
充分に窒素置換した内容量５００ｍｌのガラス製オートクレーブにトルエン４００ｍｌを装入し、エチレンを１００ｌ／時間の量で流通させ、７５℃で１０分間保持させておいた。これに、メチルアルミノキサンのトルエン溶液（Ａｌ＝１．２１ｍｏｌ／ｌ）を１．３０ｍｍｏｌ添加し、次いで上記合成例４で合成したジフェニルメチレン（シクロペンタジエニル）（オクタメチルオクタヒドロジベンゾフルオレニル）ジルコニウムジクロリドのトルエン溶液２．０μｍｏｌを加え重合を開始した。エチレンガスを１００ｌ／時間の量で連続的に供給し、常圧下、７５℃で３分間重合を行った後、少量のメタノールを添加し重合を停止した。ポリマー溶液を大過剰のメタノールに加え、ポリマーを析出させ、８０℃で１２時間、減圧乾燥を行った結果、ポリマー４．１５ｇが得られた。重合活性は４１．５ｋｇ−ＰＥ／ｍｍｏｌ−Ｚｒ・ｈｒであり、得られたポリマーの［η］は１０．５ｄｌ／ｇであった。
【００７５】
〔比較例３〕−エチレン／ヘキセン共重合−
［担持触媒の調製］
充分に窒素置換した１００ｍｌの二つ口フラスコ中に、トルエン２０ｍｌに懸濁させた上記で調整した固体触媒成分（ａ）をアルミニウム換算で１８．７８ｍｍｏｌ入れ、その懸濁液を攪拌しながら、室温下（２３℃）、上記合成例３で合成したジフェニルメチレン（シクロペンタジエニル）（２，７−ジ−ｔｅｒｔ−ブチルフルオレニル）ジルコニウムジクロリドの２ｍｍｏｌ／ｌトルエン溶液を４１．９ｍｌ（０．０８３８ｍｍｏｌ）加えた後、６０分攪拌した。攪拌を停止後、上澄み液をデカンテーションで取り除き、ｎ−ヘプタン５０ｍｌを用いて洗浄を４回行い、得られた担持触媒を１００ｍｌのｎ−ヘプタンにリスラリーし触媒懸濁液として、固体触媒成分（ｄ）を得た。
［エチレン／ヘキセン共重合］
充分に窒素置換した１０００ｍｌのオートクレーブにｎ−ヘプタン５００ｍｌを入れ、１ｍｏｌ／ｌトリイソブチルアルミニウム０．２５ｍｌ（０．２５ｍｍｏｌ）、１−ヘキセン３．０ｍｌ、上記で得た固体触媒成分（ｄ）０．５０ｍｌ（Ｚｒ原子０．４０６μｍｏｌ相当）を投入し、エチレンガスで８．０ｋｇ／ｃｍ２Ｇに加圧し、８０℃で重合を開始した。重合中は８．０ｋｇ／ｃｍ２Ｇに保つようにエチレンガスを添加し、６０分間重合した。重合後、脱圧し、メタノールを加えて触媒を失活させた後、ポリマーを濾過、洗浄し、真空下８０℃で１２時間乾燥した。得られたポリマーは２８．６ｇであった。重合活性は７０．４ｋｇ−Ｐｏｌｙｍｅｒ／ｍｍｏｌ−Ｚｒ・ｈｒであった。このポリマーについて、ＭＦＲ２１．６、密度、Ｍｗ／Ｍｎを測定した。その結果、ＭＩ２１．６０．０１ｇ／１０分↓、密度０．９１７ｇ／ｃｍ３、Ｍｗ＝５５７，８００、Ｍｗ／Ｍｎ＝２．２８であった。
【００７６】
〔比較例４〕−エチレン／ヘキセン共重合−
［担持触媒の調製］
充分に窒素置換した１００ｍｌの二つ口フラスコ中に、トルエン２０ｍｌに懸濁させた上記で調整した固体触媒成分（ａ）をアルミニウム換算で１４．３６ｍｍｏｌ入れ、その懸濁液を攪拌しながら、室温下（２３℃）、上記合成例４で合成したジフェニルメチレン（シクロペンタジエニル）（オクタメチルオクタヒドロジベンゾフルオレニル）ジルコニウムジクロリドの２ｍｍｏｌ／ｌトルエン溶液を２９．０ｍｌ（０．０５８０ｍｍｏｌ）加えた後、６０分攪拌した。攪拌を停止後、上澄み液をデカンテーションで取り除き、ｎ−ヘプタン５０ｍｌを用いて洗浄を４回行い、得られた担持触媒を１００ｍｌのｎ−ヘプタンにリスラリーし触媒懸濁液として、固体触媒成分（ｅ）を得た。
［エチレン／ヘキセン共重合］
充分に窒素置換した１０００ｍｌのオートクレーブにｎ−ヘプタン５００ｍｌを入れ、１ｍｏｌ／ｌトリイソブチルアルミニウム０．２５ｍｌ（０．２５ｍｍｏｌ）、１−ヘキセン３．０ｍｌ、上記で得た固体触媒成分（ｅ）１．９７ｍｌ（Ｚｒ原子１．０８２μｍｏｌ相当）を投入し、エチレンガスで８．０ｋｇ／ｃｍ２Ｇに加圧し、８０℃で重合を開始した。重合中は８．０ｋｇ／ｃｍ２Ｇに保つようにエチレンガスを添加し、３０分間重合した。重合後、脱圧し、メタノールを加えて触媒を失活させた後、ポリマーを濾過、洗浄し、真空下８０℃で１２時間乾燥した。得られたポリマーは１０４．９ｇであった。重合活性は１９３．９ｋｇ−Ｐｏｌｙｍｅｒ／ｍｍｏｌ−Ｚｒ・ｈｒであった。このポリマーについて、ＭＦＲ２１．６、密度、Ｍｗ／Ｍｎを測定した。その結果、ＭＩ２１．６０．０１ｇ／１０分↓、密度０．９１８ｇ／ｃｍ３、Ｍｗ＝６６８，７００、Ｍｗ／Ｍｎ＝２．４５であった。
【００７７】
〔実施例５〕−プロピレン重合−
充分に窒素置換した内容量５００ｍｌのガラス製オートクレーブにトルエン２５０ｍｌを装入し、プロピレンを１５０リットル／時間の量で流通させ、５０℃で２０分間保持させておいた。一方、充分に窒素置換した内容量３０ｍｌの枝付きフラスコにマグネチックスターラーを入れ、これにメチルアルミノキサンのトルエン溶液（Ａｌ＝１．５３ｍｏｌ／ｌ）を５．００ｍｍｏｌ、次いで上記合成例２で合成したジ（ｐ−トリル）メチレン（シクロペンタジエニル）（オクタメチルオクタヒドロジベンゾフルオレニル）ジルコニウムジクロリドのトルエン溶液５．０μｍｏｌを加え、２０分間攪拌した。この溶液を、プロピレンを流通させておいたガラス製オートクレーブのトルエンに加え、重合を開始した。プロピレンガスを１５０リットル／時間の量で連続的に供給し、常圧下、５０℃で６０分間重合を行った後、少量のメタノールを添加し重合を停止した。ポリマー溶液を大過剰のメタノールに加え、ポリマーを析出させ、８０℃で１２時間、減圧乾燥を行った結果、ポリマー０．７５ｇが得られた。重合活性は０．１５ｋｇ−ＰＰ／ｍｍｏｌ−Ｚｒ・ｈｒであり、得られたポリマーの［η］は１．９５ｄｌ／ｇ、Ｍｗ＝１９６，７６９、Ｍｎ＝１１７，２６７、Ｍｗ／Ｍｎ＝１．６８であった。
【００７８】
〔比較例５〕−プロピレン重合−
充分に窒素置換した内容量５００ｍｌのガラス製オートクレーブにトルエン２５０ｍｌを装入し、プロピレンを１５０リットル／時間の量で流通させ、５０℃で２０分間保持させておいた。一方、充分に窒素置換した内容量３０ｍｌの枝付きフラスコにマグネチックスターラーを入れ、これにメチルアルミノキサンのトルエン溶液（Ａｌ＝１．５３ｍｏｌ／ｌ）を５．００ｍｍｏｌ、次いで上記合成例４で合成したジフェニルメチレン（シクロペンタジエニル）（オクタメチルオクタヒドロジベンゾフルオレニル）ジルコニウムジクロリドのトルエン溶液５．０μｍｏｌを加え、２０分間攪拌した。この溶液を、プロピレンを流通させておいたガラス製オートクレーブのトルエンに加え、重合を開始した。プロピレンガスを１５０リットル／時間の量で連続的に供給し、常圧下、５０℃で６０分間重合を行った後、少量のメタノールを添加し重合を停止した。ポリマー溶液を大過剰のメタノールに加え、ポリマーを析出させ、８０℃で１２時間、減圧乾燥を行った結果、ポリマー０．７０ｇが得られた。重合活性は０．１４ｋｇ−ＰＰ／ｍｍｏｌ−Ｚｒ・ｈｒであり、得られたポリマーの［η］は１．８５ｄｌ／ｇ、Ｍｗ＝１８２，１５７、Ｍｎ＝１０９，９２０、Ｍｗ／Ｍｎ＝１．６６であった。
【００７９】
〔実施例６〕−エチレン重合−
充分に窒素置換した内容量５００ｍｌのガラス製オートクレーブにトルエン４００ｍｌを装入し、エチレンを１００ｌ／時間の量で流通させ、７５℃で１０分間保持させておいた。これに、メチルアルミノキサンのトルエン溶液（Ａｌ＝１．２１ｍｏｌ／ｌ）を０．５２ｍｍｏｌ添加し、次いで上記合成例５で合成したビス［３−（トリフルオロメチル）フェニル］メチレン（シクロペンタジエニル）（２，７−ジ−ｔ−ブチルフルオレニル）ジルコニウムジクロリドのトルエン溶液０．８μｍｏｌを加え重合を開始した。エチレンガスを１００ｌ／時間の量で連続的に供給し、常圧下、７５℃で３分間重合を行った後、少量のメタノールを添加し重合を停止した。ポリマー溶液を大過剰のメタノールに加え、ポリマーを析出させ、８０℃で１２時間、減圧乾燥を行った結果、ポリマー２．２０ｇが得られた。重合活性は５５．０ｋｇ−ＰＥ／ｍｍｏｌ−Ｚｒ・ｈｒであり、得られたポリマーの［η］は１０．０ｄｌ／ｇであった。
【００８０】
〔実施例７〕−エチレン重合−
充分に窒素置換した内容量５００ｍｌのガラス製オートクレーブにトルエン４００ｍｌを装入し、エチレンを１００ｌ／時間の量で流通させ、７５℃で１０分間保持させておいた。これに、メチルアルミノキサンのトルエン溶液（Ａｌ＝１．３６ｍｏｌ／ｌ）を０．５２ｍｍｏｌ添加し、次いで上記合成例６で合成したビス（４−ｔ−ブチルフェニル）メチレン（シクロペンタジエニル）（オクタメチルオクタヒドロジベンゾフルオレニル）ジルコニウムジクロリドのトルエン溶液０．８μｍｏｌを加え重合を開始した。エチレンガスを１００ｌ／時間の量で連続的に供給し、常圧下、７５℃で２分間重合を行った後、少量のメタノールを添加し重合を停止した。ポリマー溶液を大過剰のメタノールに加え、ポリマーを析出させ、８０℃で１２時間、減圧乾燥を行った結果、ポリマー２．５７ｇが得られた。重合活性は９６．４ｋｇ−ＰＥ／ｍｍｏｌ−Ｚｒ・ｈｒであり、得られたポリマーの［η］は１３．６ｄｌ／ｇであった。
【００８１】
〔実施例８〕−エチレン／ヘキセン共重合−
［担持触媒の調製］
充分に窒素置換した１００ｍｌの二つ口フラスコ中に、トルエン２０ｍｌに懸濁させた固体触媒成分（ａ）をアルミニウム換算で１０．００ｍｍｏｌ入れ、その懸濁液を攪拌しながら、室温下（２３℃）、上記合成例５で合成したビス［３−（トリフルオロメチル）フェニル］メチレン（シクロペンタジエニル）（２，７−ジ−ｔ−ブチルフルオレニル）ジルコニウムジクロリドの２ｍｍｏｌ／ｌトルエン溶液を２０．０ｍｌ（０．０４００ｍｍｏｌ）加えた後、６０分攪拌した。攪拌を停止後、上澄み液をデカンテーションで取り除き、ｎ−ヘプタン５０ｍｌを用いて洗浄を４回行い、得られた担持触媒を１００ｍｌのｎ−ヘプタンにリスラリーし触媒懸濁液として、固体触媒成分（ｆ）を得た。
［エチレン／ヘキセン共重合］
充分に窒素置換した１０００ｍｌのオートクレーブにｎ−ヘプタン５００ｍｌを入れ、１ｍｏｌ／ｌトリイソブチルアルミニウム０．２５ｍｌ（０．２５ｍｍｏｌ）、１−ヘキセン３．０ｍｌ、上記で得た固体触媒成分（ｆ）１．４０ｍｌ（Ｚｒ原子０．４０１μｍｏｌ相当）を投入し、エチレンガスで８．０ｋｇ／ｃｍ２Ｇに加圧し、８０℃で重合を開始した。重合中は８．０ｋｇ／ｃｍ２Ｇに保つようにエチレンガスを添加し、６０分間重合した。重合後、脱圧し、メタノールを加えて触媒を失活させた後、ポリマーを濾過、洗浄し、真空下８０℃で１２時間乾燥した。得られたポリマーは５３．６０ｇであった。重合活性は１３３．７ｋｇ−Ｐｏｌｙｍｅｒ／ｍｍｏｌ−Ｚｒ・ｈｒであった。このポリマーについて、ＭＦＲ２１．６、密度、Ｍｗ／Ｍｎを測定した。その結果、ＭＩ２１．６０．０１ｇ／１０分↓、密度０．９２８ｇ／ｃｍ３、Ｍｗ＝６７７，９１０、Ｍｗ／Ｍｎ＝２．６８であった。
【００８２】
〔実施例９〕−エチレン／ヘキセン共重合−
［担持触媒の調製］
充分に窒素置換した１００ｍｌの二つ口フラスコ中に、トルエン２０ｍｌに懸濁させた固体触媒成分（ａ）をアルミニウム換算で１０．００ｍｍｏｌ入れ、その懸濁液を攪拌しながら、室温下（２３℃）、上記合成例６で合成したビス（４−ｔ−ブチルフェニル）メチレン（シクロペンタジエニル）（オクタメチルオクタヒドロジベンゾフルオレニル）ジルコニウムジクロリドの２ｍｍｏｌ／ｌトルエン溶液を２０．０ｍｌ（０．０４００ｍｍｏｌ）加えた後、６０分攪拌した。攪拌を停止後、上澄み液をデカンテーションで取り除き、ｎ−ヘプタン５０ｍｌを用いて洗浄を４回行い、得られた担持触媒を１００ｍｌのｎ−ヘプタンにリスラリーし触媒懸濁液として、固体触媒成分（ｇ）を得た。
［エチレン／ヘキセン共重合］
充分に窒素置換した１０００ｍｌのオートクレーブにｎ−ヘプタン５００ｍｌを入れ、１ｍｏｌ／ｌトリイソブチルアルミニウム０．２５ｍｌ（０．２５ｍｍｏｌ）、１−ヘキセン３．０ｍｌ、上記で得た固体触媒成分（ｇ）０．５０ｍｌ（Ｚｒ原子０．１４０μｍｏｌ相当）を投入し、エチレンガスで８．０ｋｇ／ｃｍ２Ｇに加圧し、８０℃で重合を開始した。重合中は８．０ｋｇ／ｃｍ２Ｇに保つようにエチレンガスを添加し、６０分間重合した。重合後、脱圧し、メタノールを加えて触媒を失活させた後、ポリマーを濾過、洗浄し、真空下８０℃で１２時間乾燥した。得られたポリマーは３９．９９ｇであった。重合活性は２８５．６ｋｇ−Ｐｏｌｙｍｅｒ／ｍｍｏｌ−Ｚｒ・ｈｒであった。このポリマーについて、ＭＦＲ２１．６、密度、Ｍｗ／Ｍｎを測定した。その結果、ＭＩ２１．６０．０１ｇ／１０分↓、密度０．９１８ｇ／ｃｍ３、Ｍｗ＝８４８，７００、Ｍｗ／Ｍｎ＝２．３２であった。
【００８３】
〔実施例１０〕−プロピレン重合−
充分に窒素置換した内容量５００ｍｌのガラス製オートクレーブにトルエン２５０ｍｌを装入し、プロピレンを１５０リットル／時間の量で流通させ、５０℃で２０分間保持させておいた。一方、充分に窒素置換した内容量３０ｍｌの枝付きフラスコにマグネチックスターラーを入れ、これにメチルアルミノキサンのトルエン溶液（Ａｌ＝１．５３ｍｏｌ／ｌ）を５．００ｍｍｏｌ、次いで上記合成例５で合成したビス［３−（トリフルオロメチル）フェニル］メチレン（シクロペンタジエニル）（２，７−ジ−ｔ−ブチルフルオレニル）ジルコニウムジクロリドのトルエン溶液５．０μｍｏｌを加え、２０分間攪拌した。この溶液を、プロピレンを流通させておいたガラス製オートクレーブのトルエンに加え、重合を開始した。プロピレンガスを１５０リットル／時間の量で連続的に供給し、常圧下、５０℃で４０分間重合を行った後、少量のメタノールを添加し重合を停止した。ポリマー溶液を大過剰のメタノールに加え、ポリマーを析出させ、８０℃で１２時間、減圧乾燥を行った結果、ポリマー１．４５ｇが得られた。重合活性は０．４４ｋｇ−ＰＰ／ｍｍｏｌ−Ｚｒ・ｈｒであり、得られたポリマーの［η］は１．８２ｄｌ／ｇであった。
【００８４】
以上の結果について、エチレン重合に関する実施例１、２、６、７、比較例１、２の結果を表１に、エチレン／ヘキセン共重合に関する実施例３、４、８、９、比較例３、４の結果を表２に、そしてプロピレン重合に関する実施例５、１０、比較例５の結果を表３にまとめた。
【００８５】
【表１】
2004182715.tif 000008
【００８６】
【表２】
2004182715.tif 000009
【００８７】
【表３】
2004182715.tif 000010
【００８８】
【発明の効果】
本発明の架橋メタロセン化合物は、資源枯渇の問題が少なく安価なチタンまたはジルコニウムから得られる錯体であり、これを含む触媒存在下ではオレフィン単独重合または共重合において高い重合活性でもって、高分子量であるオレフィン単独重合体または共重合体を与える。